FR 3078706 A1 20190913 FR 1851970 A 20180307 COPOLYMERES THER1VIOASSOCIATIFS ET ECHANGEABLES, COMPOSITION LES COMPRENANT Domaine technique L'invention concerne un copolymère en peigne A2 comprenant au moins deux fonctions esters boroniques. Elle concerne aussi une composition résultant du mélange d'au moins un composé polydiol Al, notamment un copolymère polydiol Al, et d'au moins un copolymère en peigne A2 comprenant au moins deux fonctions esters boroniques. De telles compositions présentent des propriétés rhéologiques très variées selon la proportion des composés Al et A2 utilisée. L'invention concerne aussi une composition résultant du mélange d'au moins une huile lubrifiante avec une telle composition de polymère et l'utilisation de cette composition pour lubrifier une pièce mécanique. Le domaine de l'invention est celui des polymères associatifs et échangeables et celui des lubrifiants. Etat de la technique antérieure Les polymères de hautes masses molaires sont largement utilisés pour augmenter la viscosité de solutions dans de nombreux domaines, tels que l'industrie du pétrole, du papier, du traitement de l'eau, l'industrie minière, des cosmétiques, du textile et de manière générale dans toutes les techniques industrielles utilisant des solutions épaissies. Or, ces polymères de hautes masses moléculaires présentent l'inconvénient de présenter une dégradation irréversible importante sous contrainte mécanique par rapport aux mêmes polymères de tailles plus faibles. Ces contraintes de cisaillement sur les polymères de hautes masses molaires entrainent des coupures au niveau des chaînes macromoléculaires. Le polymère ainsi dégradé voit ses propriétés épaississantes diminuer ou disparaître, et la viscosité des solutions le contenant chute de manière irréversible. Cette faible résistance au cisaillement conduit à une dégradation des propriétés des solutions à base de polymères de hautes masses molaires. On connaît par les demandes W02015/110642, W02015/110643 et W02016113229 une composition résultant du mélange d'au moins un copolymère Al résultant de la copolymérisation d'au moins un monomère fonctionnalisé par des fonctions diol, et d'au moins un composé A2 comprenant au moins deux fonctions ester boronique, notamment le composé A2 peut être un copolymère comprenant au moins deux fonctions ester boronique. Ces composés peuvent s'associer, pour former éventuellement un gel, et échanger des liens chimiques de manière thermoréversible. 2 Ces additifs présentent l'avantage de diminuer la baisse de viscosité de la solution les comprenant lorsque la température augmente. Ces compositions de polymères présentent des propriétés rhéologiques très variées selon la proportion des composés Al et A2 utilisée. 5 En particulier, ces compositions de polymères peuvent être ajoutées dans une huile lubrifiante pour lubrifier une pièce mécanique. Ces copolymères permettent de formuler des compositions lubrifiantes dont la viscosité est mieux contrôlée par rapport aux compositions lubrifiantes de l'art antérieur. En particulier, ces copolymères, lorsqu'ils sont introduits dans une huile de base, tendent à faire diminuer 10 la chute de viscosité du mélange lorsque la température augmente. Les compositions lubrifiantes sont des compositions appliquées entre les surfaces, notamment métalliques, de pièces mobiles. Elles permettent de réduire le frottement et l'usure entre deux pièces en contact et en mouvement l'une par rapport à l'autre. Elles servent également à dissiper une partie de l'énergie thermique engendrée 15 par ce frottement. Les compositions lubrifiantes forment un film protecteur entre les surfaces des pièces sur lesquelles elles sont appliquées. Les compositions utilisées pour la lubrification de pièces mécaniques sont généralement constituées d'une huile de base et d'additifs. L'huile de base, notamment d'origine pétrolière ou synthétique, présente des variations de viscosité 20 lorsqu'on fait varier la température. En effet, lorsque la température d'une huile de base augmente, sa viscosité diminue et lorsque la température de l'huile de base diminue, sa viscosité augmente. Or, en régime de lubrification hydrodynamique, l'épaisseur du film protecteur est proportionnelle à la viscosité, donc dépend aussi de la température. Une composition 25 présente de bonnes propriétés lubrifiantes si l'épaisseur du film protecteur reste sensiblement constante quelles que soient les conditions et la durée d'utilisation du lubrifiant. Dans un moteur à combustion interne, une composition lubrifiante peut être soumise à des changements de température externes ou internes. Les changements de 30 température externes sont dus aux variations de température de l'air ambiant, telles que les variations de température entre l'été et l'hiver par exemple. Les changements de température internes résultent de la mise en oeuvre du moteur. La température d'un moteur est plus basse lors de sa phase de démarrage, notamment par temps froid, que lors d'une utilisation prolongée. Par conséquent, l'épaisseur du film protecteur peut 35 varier dans ces différentes situations. Il existe donc un besoin de disposer d'une composition lubrifiante possédant de bonnes propriétés de lubrification et dont la viscosité est peu sujette aux variations de 3 température. Il est connu d'ajouter des additifs améliorant la viscosité d'une composition lubrifiante. Ces additifs ont pour fonction de modifier le comportement rhéologique de la composition lubrifiante. Ils permettent de favoriser une plus grande stabilité de la 5 viscosité sur une plage de température à laquelle la composition lubrifiante est utilisée. Par exemple, ces additifs limitent la diminution de la viscosité de la composition lubrifiante lorsque la température s'élève, tout en limitant l'augmentation de la viscosité à froid. Les additifs améliorant la viscosité (ou additifs améliorant l'indice de viscosité) 10 permettent de garantir une bonne lubrification en limitant l'impact sur la viscosité à froid et en garantissant une épaisseur minimale de film à chaud. Les additifs améliorant la viscosité actuellement utilisés sont des polymères tels que les oléfines copolymères (OCP) et les polyméthacrylates d'alkyles (PMA). En général, la contribution de ces polymères au contrôle de la viscosité est d'autant plus importante 15 que leur poids moléculaire est élevé. Cependant, les polymères de hautes masses molaires présentent l'inconvénient d'avoir une faible résistance au cisaillement permanent par rapport aux polymères de même nature et de même architecture mais de taille plus faible. Or, une composition lubrifiante est soumise à des contraintes de cisaillement 20 importantes notamment dans les moteurs à combustion interne, où les surfaces en mouvement ont un écartement très faible et les pressions exercées sur les pièces sont élevées. Ces contraintes de cisaillement sur les polymères de hautes masses molaires entrainent des coupures au niveau des chaînes macromoléculaires. Le polymère ainsi dégradé voit ses propriétés épaississantes réduites, et la viscosité chute de manière 25 irréversible. Cette faible résistance au cisaillement permanent conduit donc à une dégradation des propriétés de lubrification de la composition lubrifiante. Enfin, on a cherché à mettre au point des compositions présentant une meilleure stabilité à l'oxydation, en particulier une meilleure résistance à l'oxydation par les radicaux libres. 30 Il est indiqué dans les demandes W02015/110642, W02015/110643 et W02016113229 que les copolymères statistiques diols Al sont des copolymères en peigne, c'est-à-dire des copolymères disposant d'une chaîne principale (aussi appelée squelette) et de chaînes latérales hydrocarbonées, éventuellement hydroxylées, pendantes de part et d'autre de la chaîne principale. On constate que les chaînes 35 latérales de ces copolymères de l'art antérieur ne sont pas des polymères ou des oligomères, et que ces copolymères ne sont donc pas des copolymères en peigne au sens habituel pour un homme du métier (IUPAC Commission de la Nomenclature 4 Macromoléculaire, Glossaire des termes de base en science des polymères, Recommandations 1996, disponible sur https ://www. gfp . asso. fr/wp- content/uploads/glossaire. pdf). En réalité, ces copolymères sont plutôt des copolymères linéaires dont les chaines latérales hydrocarbonées, non polymériques, 5 ont une longueur moyenne allant de 8 à 20 atomes de carbone. Les compositions décrites dans les demandes W02015/110642, W02015/110643 et W02016113229 présentent des propriétés très intéressantes, du fait de leur capacité à former des associations thermoréversibles. Toutefois, on a souhaité améliorer encore ces propriétés, notamment on a cherché à diminuer la 10 sensibilité de la viscosité des compositions vis-à-vis de la température, à fournir des compositions qui présentent une meilleure stabilité de la viscosité entre les températures élevées et les basses températures. On a aussi cherché à fournir des compositions qui présentent une plus grande amplitude de modulaton de la viscosité. En outre, on a constaté que dans certaines conditions, de température élevée 15 notamment, le comportement associatif de ces copolymères diminuait. En particulier, on a observé une baisse de l'indice de viscosité des compositions lubrifiantes les comprenant, une moins bonne résistance au cyclage (que l'on peut définir comme la succession de séquences d'élévation et de diminution de la température comme elle est observée dans un moteur), entrainant une perte des propriétés lubrifiantes au cours 20 du temps. Aussi, la demanderesse s'est fixé pour objectif la préparation de nouveaux copolymères présentant des propriétés améliorées par rapport aux copolymères de l'art antérieur. Cet objectif est atteint grâce à de nouveaux additifs rhéologiques pouvant 25 s'associer, pour éventuellement former un gel, et s'échanger de manière thermoréversible. Contrairement à l'huile de base qui se fluidifie lorsque la température augmente, les additifs de la présente invention présentent l'avantage d'épaissir le milieu dans lequel ils sont dispersés lorsque la température augmente et conservent cet avantage à des températures élevées, comme par exemple jusqu'à 30 150°C. Ces additifs comprennent un composé polydiol Al et un copolymère en peigne A2 comprenant au moins deux fonctions ester boronique (dont une partie au moins des chaines latérales est de type oligomère ou polymère). Ces additifs permettent une plus grande amplitude de modulation de la viscosité en fonction de la température. Les compositions lubrifiantes les comprenant présentent une sensibilité réduite de leur 35 viscosité vis-à-vis de la température, une plus grande stabilité de la viscosité vis-à-vis des changements de température. Cette caractéristique résulte de l'utilisation combinée de deux composés particuliers, un copolymère en peigne portant des 5 fonctions ester boronique et éventuellement des fonctions styréniques et un composé comprenant des fonctions diol. Il est possible, grâce aux compositions de l'invention de fournir des compositions lubrifiantes qui possèdent de bonnes propriétés de lubrification lors des 5 phases de démarrage d'un moteur (phase à froid) et des bonnes propriétés de lubrification lorsque le moteur fonctionne à sa température de service (phase à chaud). Résumé de l'invention 10 L'invention a pour objet un copolymère en peigne A2 comprenant au moins deux fonctions ester boronique, ledit copolymère comprenant une chaine principale et des chaines latérales, au moins une partie des chaines latérales du copolymère A2 étant composée d' oligomères. 15 Selon un mode de réalisation préféré, dans le copolymère en peigne A2, au moins une partie des chaines latérales est composée d'oligomères comportant plus de 30 atomes de carbone, de préférence au moins 50 atomes de carbone, encore mieux au moins 70 atomes de carbone. 20 Selon un mode de réalisation encore préféré, les chaines latérales composées d'oligomères comportant plus de 30 atomes de carbone représentent de 3 à 95% en masse par rapport à la masse totale du copolymère A2, de préférence de 15 à 95%. Selon un mode de réalisation préféré, au moins une partie des chaines latérales 25 du copolymère A2 est composée d'oligomères qui présentent un degré de polymérisation allant de 5 à 1000, de préférence de 5 à 500, encore mieux de 5 à 200. Selon un mode de réalisation préféré, les chaines latérales composées d'oligomères représentent de 3 à 95% en masse par rapport à la masse totale du 30 copolymère A2, de préférence de 15 à 95%. Selon un mode de réalisation préféré, au moins une partie des chaines latérales du copolymère A2 est composée d'oligomères 01 comprenant un fragment polyoléfine. 35 Selon un mode de réalisation préféré, les chaines latérales comprenant un fragment polyoléfine représentent de 3 à 85 %, de préférence de 15 à 70% en masse 6 par rapport à la masse totale du copolymère A2. Selon un mode de réalisation préféré, les oligomères 01 sont présents dans le copolymère A2 sous forme d'unités répétitives correspondant à un ou plusieurs 5 monomères M6 de formule générale (IX) : 10 (IX) dans laquelle Ql est choisi parmi le groupe formé par -H, -CH3, et -CH2-CH3 ; 15 Q2 est choisi parmi un groupement -Q', -0-Q', -C(0)-0-Q', -0- C(0)-Q', - S-(CH2)2-C(0)-0-Q',-S-Q', -N(H)-C(0)- Q' et -C(0)-N(H)-Q' avec Q' est une polyoléfine, n représente un entier choisi parmi 0 et 1, A représente un groupement choisi parmi -A1, -O-(A2-0)n'-Ai, -C(0)-0- (A2- 20 0)n'-Ai, -0- C(0)-(A2-0)n'-Ai, -S-(A2-0)n'-Ai, - N(H)-C(0)-(A2-0)n'- Al et - C(0)-N(H)-(A2-0)n'-Ai avec : Al est un alkyle en Ci-C30, un aryle en C6-C30, un aralkyle en C6-C30, A2 est un alkyle en C2-C4, n' est un entier, n' représente 0 ou 1. 25 Selon un mode de réalisation préféré, le copolymère en peigne A2 comprend au moins des unités répétitives correspondant à des monomères M4 de formule (IV) : R10 30 0 B-M O/ \X-(R8) R11 H2C (IV) 35 dans laquelle : t est un nombre entier égal à 0 ou 1 ; u est un nombre entier égal à 0 ou 1 ; 7 M et R8 sont des groupements de liaison divalents, identiques ou différents, choisis parmi le groupe formé par un aryle en C6-C18, un aralkyle en C7-C24 et un alkyle en C2-C24, de préférence un aryle en C6-C18, X est une fonction choisie parmi le groupe formé par -0-C(0)-, - 5 C(0)-0-, -C(0)-N(H)-, -N(H)-C(0)-, -S-, -N(H)-, -N(R'4)- et -O- avec R'4 une chaîne hydrocarbonée comprenant de 1 à 15 atomes de carbone; R9 est choisi parmi le groupe formé par -H, -CH3 et -CH2-CH3 ; R10 et R11 identiques ou différents représentent un groupement choisi parmi un atome d'hydrogène, un groupement hydrocarboné comprenant de 1 à 30 10 atomes de carbone, éventuellement substitué par un ou plusieurs groupements choisis parmi : un hydroxyle, un groupement -OJ, -C(0)-O-J avec J un groupement hydrocarboné comprenant de 1 à 24 atomes de carbone ; Selon un mode de réalisation préféré, le copolymère en peigne A2 comprend au 15 moins des unités répétitives correspondant à des monomères M5 de formule générale (V) : R12 H2C R13 20 (V) dans laquelle : -R12 est choisi parmi le groupe formé par -H, -CH3 et -CH2-CH3, -R13 est choisi parmi le groupe formé par un aryle en C6-C18, un aryle en C6-C18 substitué par un groupement R' 13, -C(0)-0-R' 13 , -0-R' 13, -S-R' 13 et -C(0)-N(H)- 25 R' 13 avec R' 13 un groupe alkyle en Ci-C3o. Selon un mode de réalisation préféré, le copolymère en peigne A2 comprend des unités répétitives correspondant à au moins un monomère M3 de formule générale (X) : 30 35 8 dans laquelle : -Z1, Z2, Z3, identiques ou différents, représentent des groupements choisis parmi un atome d'hydrogène, un alkyle en C1-C12, un groupement -OZ', -C(0)-0-Z' avec Z' un alkyle en C1-C12. 5 Selon un mode de réalisation encore préféré du copolymère en peigne A2, le monomère M3 est le styrène. Selon un mode de réalisation préféré du copolymère en peigne A2, les unités 10 répétitives correspondant à des monomères de formule (X) représentent de 2 à 50% en moles par rapport au nombre de moles total des monomères dont est composé le copolymère A2. Selon un mode de réalisation préféré, les unités répétitives correspondant à des 15 monomères M5 représentent de 10 à 90 %, de préférence de 30 à 80%, en moles par rapport au nombre de moles total des monomères dont est composé le copolymère A2. Selon un mode de réalisation préféré, les unités répétitives correspondant à des monomères M4 représentent de 1 à 50%, de préférence de 5 à 30% en moles par 20 rapport au nombre de moles total des monomères dont est composé le copolymère A2. Selon un mode de réalisation préféré, le copolymère A2 présente un degré de branchement allant de 0,1 à 10% molaire, de préférence de 0,5 à 5% molaire. 25 Selon un mode de réalisation préféré, le copolymère en peigne A2 comprend des chaines pendantes non oligomériques qui ont une longueur moyenne allant de 1 à 10 atomes de carbone, de préférence de 3 à 8 atomes de carbone. Selon un mode de réalisation préféré, la chaine principale du copolymère en 30 peigne A2 a un degré de polymérisation moyen en nombre allant de 40 à 2000, de préférence de 40 à 1000. Selon un mode de réalisation préféré, les chaines pendantes oligomériques du copolymère en peigne A2 ont un degré de polymérisation moyen en nombre allant de 35 5 à 1000, de préférence de 5 à 500, encore mieux de 5 à 200. L'invention a aussi pour objet une composition résultant du mélange d'au 9 moins : - un composé polydiol Al, - un copolymère A2 tel que défini ci-dessus et de façon détaillée ci-dessous. 5 Selon un mode de réalisation préféré, le composé polydiol Al est un copolymère en peigne. Selon un mode de réalisation préféré, le composé polydiol Al est un copolymère résultant de la copolymérisation : 10 ^ d'au moins un premier monomère M1 de formule générale (I) : H2C 0 15 Xi0 0X2 20 (I) dans laquelle : -R1 est choisi parmi le groupe formé par -H, -CH3, et -CH2-CH3; -x est un nombre entier allant de 1 à 18, de préférence de 2 à 18 ; -y est un nombre entier égal à 0 ou 1; 25 -X1 et X2, identiques ou différents, sont choisis parmi le groupe formé par l'hydrogène, le tétrahydropyranyle, le méthyloxyméthyle, le ter-butyle, le benzyle, le triméthylsilyle et le t-butyle diméthylsilyle ; ou bien -Xi et X2 forment avec les atomes d'oxygène un pont de formule suivante 30 dans laquelle: - les étoiles (*) symbolisent les liaisons aux atomes d'oxygène, 35 - R'2, et R"2, identiques ou différents, sont choisis parmi le groupe formé par l'hydrogène et un alkyle en de préférence le méthyle ; ou bien 10 -Xi et X2 forment avec les atomes d'oxygène un ester boronique de formule suivante : R"2 5 dans laquelle : - les étoiles (*) symbolisent les liaisons aux atomes d'oxygène, - R'"2 est choisi parmi le groupe formé par un aryle en C6-C30, un aralkyle en C7-C30 et un alkyle en C2-C30, de préférence un aryle en C6-C18; ^ avec au moins un second monomère M2 de formule générale (II) : 10 R2 H2C R3 dans laquelle : 15 -R2 est choisi parmi le groupe formé par -H, -CH3 et -CH2-CH3, -R3 est choisi parmi le groupe formé par : -C(0)-0-R'3 ; -0-R'3 ; -S-R'3 et -C(0)-N(H)-R'3 avec R'3 un groupe alkyle en 20 Selon un mode de réalisation encore préféré, le copolymère polydiol Al comprend des unités répétitives correspondant à au moins un monomère M3 de formule générale (X) : 25 30 (X) dans laquelle : -Zi, Z2, Z3, identiques ou différents, représentent des groupements choisis parmi un atome d'hydrogène, un alkyle en Ci-C12, un groupement -OZ', -C(0)-0-Z' avec Z' un alkyle en Ci-C12. 35 Selon un mode de réalisation préféré, la teneur en composé copolymère Al va 11 de 0,1% à 50% en poids par rapport au poids total de la composition. Selon un mode de réalisation préféré, la teneur en copolymère A2 va de 0,1% à 50% en poids par rapport au poids total de la composition. 5 Selon un mode de réalisation préféré, le ratio massique entre le copolymère Al et le composé A2 (ratio Al/A2) va de 0,005 à 200, de préférence de 0,05 à 20, de manière encore plus préférée de 0,1 à 10. 10 L'invention a encore pour objet une composition lubrifiante résultant du mélange d'au moins : - d'une huile lubrifiante ; et - d'une composition telle que définie ci-dessus et de façon détaillée ci-dessous. 15 Description détaillée L'expression « consiste essentiellement en » suivie d'une ou plusieurs caractéristiques, signifie que peuvent être inclus dans le procédé ou le matériau de l'invention, outre les composants ou étapes explicitement énumérés, des composants ou des étapes qui ne modifient pas significativement les propriétés et caractéristiques 20 de l'invention. L'expression « compris entre X et Y» inclut les bornes, sauf mention contraire explicite. Cette expression signifie donc que l'intervalle visé comprend les valeurs X, Y et toutes les valeurs allant de X à Y. o Définitions : 25 Par « oligomère », on entend une macromolécule constituée d'un nombre limité d'unités de répétitions. Ces unités de répétitions peuvent être toutes identiques ou un oligomère peut comprendre des unités de répétitions différentes. Généralement un oligomère comprend de 2 à 1000 unités de répétition. Le plus souvent, un oligomère résulte de la polymérisation ou de la copolymérisation d'un nombre limité de 30 monomères. Un oligomère comprend une chaine principale et peut comprendre des chaines latérales également désignées chaines pendantes. La chaine principale d'un polymère ou d'un oligomère est une chaine linéaire sur laquelle toutes les autres chaines peuvent être considérées comme pendantes. Lorsque plusieurs chaines peuvent être considérées comme chaine principale, on 35 désigne comme chaine principale celle qui conduit à la représentation la plus simple de la molécule. Le terme "chaîne principale" au sens de la présente invention ne signifie pas nécessairement que la longueur de chaîne de la chaîne principale est 12 supérieure à celle des chaînes latérales. Une chaine latérale ou une chaine pendante est un substituant d'une chaine macromoléculaire. Ce substituant peut être une molécule de faible masse moléculaire, un oligomère ou un polymère. De préférence, selon l'invention, les chaines pendantes 5 oligomères comprennent un enchainement d'au moins 30 atomes de carbone, de préférence au moins 50 atomes de carbone, encore mieux au moins 70 atomes de carbone. Par « copolymère », on entend un oligomère ou une macromolécule linéaire ou ramifiée ayant une séquence constituée de plusieurs unités répétitives (ou motif 10 monomère) dont au moins deux unités ont une structure chimique différente. Par « motif monomère » ou « monomère », on entend une molécule capable d'être convertie en un oligomère ou une macromolécule par combinaison avec lui-même ou avec d'autres molécules du même type. Un monomère désigne la plus petite unité constitutive dont la répétition conduit à un oligomère ou à une macromolécule. 15 Par « polymère en peigne », également désigné copolymère ramifié, ou branché, on entend un polymère qui présente une chaine principale et au moins une chaine latérale ou chaine pendante fixée à la chaine principale en un point situé entre les deux extrémités de la chaine principale, appelé point de ramification ou point de branchement. A la différence des polymères linéaires qui comportent des groupes 20 latéraux ou groupes pendants non polymériques, les chaines latérales des polymères en peigne sont des oligomères, des polymères ou des copolymères. De préférence, selon l'invention, un polymère en peigne comprend au moins deux, encore mieux au moins trois chaines latérales ou chaines pendantes. Par « copolymère statistique », on entend un oligomère ou une macromolécule 25 dans lequel la distribution séquentielle des motifs monomères obéit à des lois statistiques connues. Par exemple, un copolymère est dit statistique lorsqu'il est constitué par des motifs monomères dont la distribution est une distribution markovienne. Un polymère statistique schématique (P1) est illustré en figure 1. La distribution dans la chaîne polymère des motifs monomères dépend de la réactivité des 30 fonctions polymérisables des monomères et de la concentration relative des monomères. Par « copolymère à blocs », on entend un oligomère ou une macromolécule qui comprend un ou plusieurs blocs ou qui est constitué de blocs. Par « bloc » on désigne une partie d'un copolymère comprenant plusieurs motifs monomères identiques ou 35 différents et qui possèdent au moins une particularité de constitution ou de configuration permettant de la distinguer de ses parties adjacentes. Un copolymère à blocs schématique (P3) est illustré en figure 1. 13 Un « copolymère à gradient » désigne un copolymère d'au moins deux motifs monomères de structures différentes dont la composition en monomère change de façon graduelle le long de la chaîne polymère, passant ainsi de façon progressive d'une extrémité de la chaîne polymère riche en un motif monomère, à l'autre extrémité 5 riche en l'autre comonomère. Un polymère à gradient schématique (P2) est illustré en figure 1. Les copolymères en peigne comprenant au moins deux fonctions ester boronique de l'invention sont des copolymères statistiques ou des copolymères à gradients. Ils peuvent présenter une répartition en gradient de certains monomères et 10 une répartition statistique ou quasi-statistique d'autres monomères. Ils se distinguent des copolymères à blocs. Par « copolymérisation », on entend un procédé qui permet de convertir un mélange d'au moins deux motifs monomères de structures chimiques différentes en un oligomère ou en un copolymère. 15 Les polyoléfines sont connues de l'homme du métier. Elles peuvent être obtenues en polymérisant des alcènes et / ou des alcanediènes constitués de carbone et d'hydrogène, par exemple des alcènes en C2-Cio tels que l'éthylène, le propylène, le n-butène, l'isobutène, le cyclobutène, le cycloheptène, le cyclooctène, le norbornène, et/ou des C4-C10-alcadiènes tels que le butadiène, l'isoprène, le cyclooctadiène, le 20 norbornadiène. Selon l'invention, on inclut dans la définition des polyoléfines les polyoléfines hydrogénées et les poly(alcanediènes) hydrogénés, l'hydrogénation étant partielle ou en totalité, les copolymères d'oléfine, de polyoléfine, de polyoléfine hydrogénée et de polyoléfine-co-polyoléfine hydrogénée. Dans la suite de la présente demande, « B » représente un atome de bore. 25 Par « alkyle en Ci-Ci » on entend une chaîne hydrocarbonée saturée, linéaire ou ramifiée, comprenant de i à j atomes de carbone. Par exemple, pour « alkyle en C1- C10 », on entend une chaîne hydrocarbonée saturée, linéaire ou ramifiée, comprenant de 1 à 10 atomes de carbone. Par « aryle en Cx-Cy », on entend un groupe fonctionnel qui dérive d'un 30 composé hydrocarboné aromatique comprenant de x à y atomes de carbone. Ce groupe fonctionnel peut être monocyclique ou polycyclique. A titre illustratif, un aryle en C6-C18 peut être le phényle, le naphtalène, l'anthracène, le phénanthrène et le tétracène. Par « alcényle en Cx-Cy », on entend une chaîne hydrocarbonée linéaire ou 35 ramifiée comportant au moins une insaturation, de préférence une double liaison carbone-carbone, et comprenant de x à y atomes de carbone. Par « aralkyle en Cx-Cy », on entend un composé hydrocarboné aromatique, de 14 préférence monocyclique, substitué par au moins une chaîne alkyle linéaire ou ramifiée et dont le nombre total d'atomes de carbone du cycle aromatique et de ses substituants va de x à y atomes de carbone. A titre illustratif un aralkyle en C7-C18 peut être choisi dans le groupe formé par le benzyle, le tolyle et le xylyle. 5 Par groupe « aryle en Cx-Cy substitué par un groupement Y », on entend un composé hydrocarboné aromatique, de préférence monocyclique, comprenant de x à y atomes de carbone dont au moins un atome de carbone du cycle aromatique est substitué par un groupe Y. Par « Hal » ou « halogène » on entend un atome d'halogène choisi parmi le 10 groupe formé par le chlore, le brome, le fluor et l'iode. Dans la description, lorsque l'on indique qu'un copolymère « comprend des unités répétitives correspondant à un monomère M, », cela signifie que le copolymère peut résulter directement de la copolymérisation du monomère Mi, et i représente un indice identifiant les différents monomères illustrés ci-dessous, avec d'autres 15 comonomères, mais aussi que le copolymère peut avoir été obtenu par copolymérisation d'autres monomères que le monomères M, et avoir été soumis ensuite à une étape de transformation chimique, de telle sorte que les unités structurales qu'il comprend sont identiques à celles qui auraient été obtenue par copolymérisation du monomère Mi. Par exemple, un monomère à fonctionnalité acide, 20 tel que l'acide acrylique ou l'acide méthacrylique peut être tout d'abord copolymérisé avec d'autres monomères pour former un copolymère, puis tout ou partie des fonctions acides sont ensuite transformées par toute réaction, par exemple au moyen d'une réaction d'estérification avec un alcanol ou d'amidation avec une alkylamine. On obtiendra alors un copolymère comprenant des unités répétitives correspondant à 25 un monomère acrylate d'alkyle ou acrylamide d'alkyle. o Copolymères en peigne à fonctionnalité ester boronique A2 Le copolymère en peigne A2, comprenant au moins deux fonctions ester boronique, comprend une chaine principale à laquelle sont rattachées des chaines 30 latérales, au moins une partie des chaines latérales du copolymère A2 étant composée d' oligomères. Les chaines latérales du copolymère en peigne A2 selon l'invention se distinguent des chaines latérales des copolymères comprenant au moins deux fonctions ester boronique de l'art antérieur en ce que au moins une partie des chaines 35 latérales est composée d'oligomères. Par « chaine latérale composée d'oligomères » on entend qu'une partie au moins de la chaine latérale est un oligomère d'un ou plusieurs monomères. Il n'est nullement 15 exclu que cette chaine latérale comprenne d'autres fonctionnalités comme par exemple une fonction ou une succession de fonctions reliant la chaine latérale à la chaine principale. 5 - Les chaines latérales des copolymères A2 Les chaines latérales des copolymères A2 composées d'oligomères présentent un degré de polymérisation qui n'est pas nul, contrairement aux chaines latérales des copolymères du même type qui sont connues de l'art antérieur. De préférence, les chaines latérales composées d'oligomères représentent de 3 à 10 95% en masse par rapport à la masse totale du copolymère A2, de préférence de 15 à 95%, mieux de 20 à 95%. De préférence, au moins une partie des chaines latérales du copolymère A2 est composée d'oligomères comportant plus de 30 atomes de carbone, de préférence au moins 50 atomes de carbone, encore mieux au moins 70 atomes de carbone. 15 De préférence, les chaines latérales composées d'oligomères comportant plus de 30 atomes de carbone représentent de 3 à 95% en masse par rapport à la masse totale du copolymère A2, de préférence de 15 à 95%, mieux de 20 à 95%. De préférence, au moins une partie des chaines latérales des copolymères A2 composées d'oligomères présentent un degré de polymérisation allant de 5 à 1000, de 20 préférence de 5 à 500, encore mieux de 5 à 200. Encore plus préférentiellement, les chaines latérales composées d'oligomères de degré de polymérisation allant de 5 à 1000 représentent de 3 à 95% en masse par rapport à la masse totale du copolymère A2, de préférence de 15 à 95%, mieux de 20 à 95%. 25 Les chaines latérales oligomériques des copolymères A2 peuvent être toutes de même nature ou elles peuvent être de nature différente. Les copolymères A2 peuvent comprendre des chaines latérales oligomériques et des chaines latérales qui ne sont pas des oligomères. De préférence, les chaines latérales des copolymères A2 qui ne sont pas des 30 composés oligomères représentent de 5 à 97% en masse par rapport à la masse totale du copolymère A2, préférentiellement encore de 5 à 75% en masse par rapport à la masse totale du copolymère A2, mieux de 5 à 80%. Selon une première variante, au moins une partie des chaines latérales du copolymère A2 est composée d'oligomères 01 comprenant un fragment polyoléfine. 35 Le fragment polyoléfine peut être obtenu à partir d'un macromonomère polyoléfine ou à partir d'un monomère fonctionnalisé sur lequel on greffe une fonction polyoléfine. De préférence, les chaines latérales comprenant un fragment polyoléfine 16 représentent de 10 à 50 %, de préférence de 10 à 40 % en masse par rapport à la masse totale du copolymère A2. Par exemple, les chaines latérales comprenant un fragment polyoléfine peuvent consister en des unités répétitives correspondant à un monomère M6 de formule 5 générale (IX), dérivé d'une polyoléfine. Selon une autre variante, une partie des chaines latérales du copolymère A2 est composée d'oligomères 02 comprenant des unités répétitives correspondant à des monomères choisis parmi des monomères M5 de formule générale (V). Par exemple, selon cette variante, une partie des chaines latérales du copolymère 10 A2 est composée d'oligomères 02 comprenant des unités répétitives correspondant à des monomères choisis parmi : - des monomères M4 de formule générale (IV), - des monomères M5 de formule générale (V). Le copolymère A2 peut comporter à la fois des chaines latérales de type 15 oligomères 01 comprenant un fragment polyoléfine et de type oligomères 02 comprenant des unités répétitives correspondant à des monomères choisis parmi des monomères M5 de formule générale (V). - La chaine principale des copolymères A2 20 La chaine principale du copolymère en peigne A2 comprend de préférence des unités répétitives correspondant à des monomère M4 de formule générale (IV). La chaine principale du copolymère en peigne A2 peut comprendre des unités répétitives correspondant à des monomères M5 de formule générale (V). De préférence, la chaine principale du copolymère en peigne A2 comprend des 25 unités répétitives correspondant à au moins un monomère M3, de formule générale (X) définie ci-dessus. Selon cette variante, les autres monomères qui entrent dans la composition du copolymère en peigne A2 doivent être compatibles avec une copolymérisation avec des monomères M3. Le copolymère A2 peut être un copolymère statistique ou un copolymère à 30 gradient. Avantageusement, le copolymère en peigne A2 résulte, directement ou indirectement, de la (co)polymérisation d'au moins un monomère à fonctionnalité ester boronique M4, qui est introduit soit dans la chaine principale, soit dans les chaines latérales, soit à la fois dans la chaine principale et dans les chaines latérales du 35 copolymère A2. Par « résulte directement ou indirectement », on entend que le procédé de préparation du copolymère peut comprendre une ou plusieurs étapes distinctes de la 17 copolymérisation, telle qu'une étape de déprotection. Dans toute la description, on utilise indifféremment et de façon équivalente les expressions : « le copolymère A2 résulte, directement ou indirectement, de la copolymérisation » et « le copolymère A2 résulte de la copolymérisation ». 5 - Répartition des monomères dans la chaine principale et dans les chaines latérales Les monomères M4, M5 et M3 peuvent être présents dans la chaine principale et/ou dans les chaines latérales. Dans les chaines latérales, ils sont présents sous forme 10 d'oligomères. Eventuellement d'autres monomères peuvent être présents dans la chaine principale et/ou dans les chaines latérales. Lorsque des monomères M4, M5 et/ou M3 sont intégrés dans la chaine principale d'un copolymère A2 selon l'invention, les chaines des monomères M4, M5 et M3 forment des chaines latérales non oligomériques de ces polymères. 15 Le copolymère en peigne A2 comprend des chaines latérales non oligomériques qui ont, de préférence, une longueur moyenne allant de 1 à 10 atomes de carbone, de préférence de 3 à 8 atomes de carbone. Lorsque le copolymère en peigne A2 comprend des chaines latérales oligomériques constituées de monomères M4 ou de monomères M5, ces monomères 20 ont, de préférence, une longueur moyenne allant de 1 à 10 atomes de carbone. Par « longueur moyenne » on entend la longueur moyenne des fragments alkyles des chaînes latérales des monomères M4 de formule (IV) et M5 de formule (V) entrant dans la constitution du copolymère A2. Les chaines latérales issues du ou des monomères styréniques ne sont pas prises en compte dans le calcul des longueurs 25 moyennes des chaines latérales des copolymères en peigne A2. L'homme du métier sait obtenir cette longueur moyenne en sélectionnant de manière appropriée les types et le ratio de monomères constituants le copolymère ester boronique. Sauf indication spécifique, les préférences exprimées ci-dessous pour le choix 30 des monomères M4, M5 et M3 sont valables aussi bien lorsque les monomères M4, M5 et M3 sont présents sous forme d'unités répétitives dans la chaine principale que lorsqu'ils sont présents dans les chaines pendantes. - Monomère M4 de formule (IV) 35 Le monomère M4 du composé A2 copolymère ester boronique a pour formule générale (IV) dans laquelle : 18 Rlo 0 B-M 0/ \X-(R8), 5 R11 R9 I-12C (IV) dans laquelle : -t est un nombre entier égal à 0 ou 1 ; 10 -u est un nombre entier égal à 0 ou 1 ; -M et R8 sont des groupements de liaison divalents, identiques ou différents, et sont choisis parmi le groupe formé par un aryle en C6-C18, un aralkyle en C7-C24 et alkyle en C1-C24, de préférence un aryle en C6-C18, -X est une fonction choisie parmi le groupe formé par -0-C(0)-, -C(0)-0-, - 15 C(0)-N(H)-, -N(H)-C(0)-, -S-, -N(H)- , -N(R'4)- et -O- avec R' 4 une chaîne hydrocarbonée comprenant de 1 à 15 atomes de carbone; -R9 est choisi parmi le groupe formé par -H, -CH3 et -CH2-CH3; de préférence -H et -CH3; -R10 et R11, identiques ou différents, sont choisis parmi le groupe formé par 20 l'hydrogène et un groupement hydrocarboné comprenant de 1 à 30 atomes de carbone, de préférence entre 4 et 18 atomes de carbone, encore plus préférentiellement entre 6 et 14 atomes de carbone, ledit groupement hydrocarboné étant éventuellement substitué par un ou plusieurs groupements choisis parmi : un hydroxyle, un groupement -0J, -C(0)-O-J avec J un groupement hydrocarboné comprenant de 1 à 25 24 atomes de carbone. Par « alkyle en C1-C24 », on entend une chaîne hydrocarbonée saturée, linéaire ou ramifiée, comprenant de 1 à 24 atomes de carbone. De préférence, la chaîne hydrocarbonée est linéaire. De préférence la chaîne hydrocarbonée comprend de 6 à 16 atomes de carbone. 30 Par « chaîne hydrocarbonée comprenant de 1 à 15 atomes de carbone », on entend, un groupe alkyle ou alcényle linéaire ou ramifié, comprenant de 1 à 15 atomes de carbone. De préférence, la chaîne hydrocarbonée est un groupe alkyle linéaire. De préférence, elle comprend de 1 à 8 atomes de carbone. Par « groupement hydrocarboné comprenant de 1 à 30 atomes de carbone », on 35 entend un groupement alkyle linéaire, ramifié ou cyclique comprenant de 1 à 30 atomes de carbone, alcényle linéaire, ramifié ou cyclique comprenant de 2 à 30 atomes de carbone, un groupement aryle comprenant de 6 à 30 atomes de carbone ou 19 un groupement aralkyle comprenant de 7 à 30 atomes de carbone. Par « groupement hydrocarboné comprenant de 1 à 24 atomes de carbone » on entend un groupe alkyle linéaire ou ramifié, comprenant de 1 à 24 atomes de carbone ou alcényle linéaire ou ramifié, comprenant de 2 à 24 atomes de carbone, un groupe 5 aryle comprenant de 6 à 24 atomes de carbone, ou un groupe aralkyle comprenant de 7 à 24 atomes de carbone. De préférence, J comprend de 4 à 18 atomes de carbone, de préférence entre 6 et 12 atomes de carbone. Dans un mode de réalisation, le monomère M4 a pour formule générale (IV) dans laquelle : 10 -t est un nombre entier égal à 0 ou 1 ; -u est un nombre entier égal à 0 ou 1 ; -M et R8 sont des groupements de liaison divalents et sont différents, M est un aryle en C6-C18, de préférence le phényle, R8 est un aralkyle en C7-C24, de préférence le benzyle ; 15 -X est une fonction choisie parmi le groupe formé par -0-C(0)-, -C(0)-0-, - C(0)-N(H)- et -0-, de préférence -C(0)-0- ou -0-C(0)- ; -R9 est choisi parmi le groupe formé par -H, -CH3, de préférence -H; -R10 et R11 sont différents, l'un des groupes R10 ou R11 est H et l'autre groupe R10 ou R11 est une chaîne hydrocarbonée, de préférence un groupe alkyle linéaire, 20 ayant de 1 à 24 atomes de carbone, de préférence entre 4 et 18 atomes de carbone, de préférence entre 6 et 12 atomes de carbone. Dans un mode de réalisation, le monomère M4 est un monomère styrénique. C'est le cas lorsque, dans la formule (IV) : u = 1, R9 est H et R8 représente un aryle en C6-C18 ou un aralkyle en C7-C24 et la double liaison du monomère M4 de formule 25 (IV) est directement connectée au groupement aryle. Avantageusement, la chaîne formée par l'enchaînement des groupes R10, M, (R8)' avec u, un nombre entier égal à 0 ou 1, et X du monomère M4 de formule générale (IV) présente un nombre total d'atomes de carbone allant de 8 à 38, de préférence allant de 10 à 26. 30 / Synthèse du monomère M4 de formule (IV) Le monomère M4 de formule (IV) telle que décrite ci-dessus est obtenu suivant le procédé décrit dans W02015/110642 ou dans W02015/110643. 35 o Monomère M5 de formule générale (V) : Le monomère M5 du composé A2 copolymère ester boronique a pour formule générale (V) 20 R12 H2C R13 (V) dans laquelle : 5 - R12 est choisi parmi le groupe formé par -H, -CH3 et -CH2-CH3, de préférence -H et -CH3 ; - R13 est choisi parmi le groupe formé par un aryle en C6-C18, un aryle en C6-C18 substitué par un groupement R' 13, -C(0)-0-R' 13 , -0-R' 13, -S-R' 13 et -C(0)-N(H)-R' 13 avec R' 13 représente H ou 10 un groupe alkyle en C1-C25. Par « groupe alkyle en C1-C25 », on entend une chaîne hydrocarbonée saturée, linéaire ou ramifiée, comprenant de 1 à 25 atomes de carbone. De préférence, la chaîne hydrocarbonée est linéaire. Par groupe « aryle en C6-C18 substitué par un groupement R' 13 », on entend un 15 composé hydrocarboné aromatique comprenant de 6 à 18 atomes de carbone dont au moins un atome de carbone du cycle aromatique est substitué par un groupe alkyle en C1-C25 tel que défini ci-dessus. Parmi les monomères de formule (V), les monomères répondant à la formule 20 (V-A) font partie des préférés : H2C 0 O 25 R13 (V-A) dans laquelle : - R2 est choisi parmi le groupe formé par -H, -CH3 et -CH2-CH3, de préférence -H et -CH3 ; 30 - R'13 représente H ou un groupe alkyle en C1-C25, de préférence H ou un alkyle linéaire en C1-C25, de manière encore plus préféré H ou un alkyle linéaire en C5-C15. Selon un mode de réalisation, le monomère M5 est un monomère styrénique. 3 5 C'est le cas lorsque, dans la formule (V) : R12 représente H et R13 est choisi parmi le groupe formé par un aryle en C6-C18 et un aryle en C6-C18 substitué par un groupement R' 13 avec 11'13 représente H ou un groupe alkyle en C1-C25 et la double liaison du monomère M5 de formule (V) est directement connectée au groupement 21 aryle. Avantageusement, selon ce mode de réalisation, le monomère M5 est le styrène. 5 o Obtention du monomère M5 : Les monomères de formules (V) et (V-A) sont bien connus de l'homme du métier. Ils sont commercialisés par Sigma-Aldrich® et TCI®. - Monomère M3 10 Le troisième monomère du copolymère en peigne A2 de l'invention a pour formule générale (X) : 15 (X) 20 dans laquelle : - Z1, Z2, Z3, identiques ou différents, représentent des groupements choisis parmi un atome d'hydrogène, un alkyle en Ci-C12, un groupement -OZ', -C(0)-0-Z' avec Z' un alkyle en Ci-Ciz. Par « groupe alkyle en C1-C12 », on entend une chaîne hydrocarbonée saturée, 25 linéaire ou ramifiée comprenant de 1 à 12 atomes de carbone. De préférence, la chaîne hydrocarbonée est linéaire. De manière préférée, la chaîne hydrocarbonée comprend de 1 à 6 atomes de carbone. Avantageusement, Z1, Z2, Z3, identiques ou différents, représentent des groupements choisis parmi un atome d'hydrogène, un alkyle en Ci-C6, un groupement 30 -OZ', -C(0)-0-Z' avec Z' un alkyle en Ci-C6. De manière encore préférée, Zi, Z2, Z2, identiques ou différents, représentent des groupements choisis parmi un atome d'hydrogène, un alkyle en Ci-C4, un groupement -OZ', -C(0)-0-Z' avec Z' un alkyle en Ci-C4. Parmi les monomères M3 préférés, on peut citer : le styrène, le para tert-butyl 35 styrène, le para méthoxy styrène, le para acétoxy styrène, le 2,4,6 triméthylstyrène, Selon un mode de réalisation préféré M3 est le styrène. 22 - Obtention du monomère M3 Certains monomères de formule (X), tels que le styrène, le para-tert-butyl styrène, le para-méthoxy styrène, le para-acétoxy styrène, le 2,4,6-triméthylstyrène sont bien connus de l'homme du métier. Ils sont commercialisés notamment par 5 Sigma-Aldrich®. D'autres monomères peuvent être préparés à partir de ces monomères commerciaux par des méthodes de synthèse bien connues de l'homme du métier. - Monomère M6 10 Le monomère M6 a pour formule générale (IX) : 15 dans laquelle Qi est choisi parmi le groupe formé par -H, -CH3, et -CH2-CH3 ; Q2 est choisi parmi un groupement -Q', -O-Q', -C(0)-0-Q% -O- C(0)-Q', - 20 S-Q', -S-(CH2)2-C(0)-O-Q',- N(H)-C(0)- Q' et -C(0)-N(H)-Q' avec Q' est une polyoléfine, n représente un entier choisi parmi 0 et 1, A représente un groupement choisi parmi -A1, -0-(A2-0)n'-Al, -C(0)-0- (A2-0)n'-A1, -O- C(0)-(A2-0)n'-A1, -S-(A2-0)n'-A1, - N(H)-C(0)-(A2-0)n'- Al 25 et -C(0)-N(H)-(A2-0)n'-Al avec : Al est un alkyle en C1-C30, un aryle en C6-C30, un aralkyle en C6-C30, A2 est un alkyle en C2-C4, n' est un entier, n' représente 0 ou 1. Par exemple A2 peut être choisi parmi : 30 -CH2-CH2-, -CH2-CH2-CH2-, -CH2-C(CH3)(H)-. De préférence A2 est linéaire, encore plus préférentiellement A2 représente - CH2-CH2-. De préférence, dans la formule (IX) Qi représente -H. De préférence, dans la formule (IX), Q2 est choisi parmi, un groupement -Q' - 35 S-(CH2)2-C(0)-O-Q' ou -C(0)-0-Q', avec Q' une polyoléfine. Selon une première variante, n=0 et Qi = CH3. Selon une deuxième variante, préférée, n=1, n'=0, Qi = H et A' est choisi 23 parmi un alkyle en Ci-C12, un aryle en C6-C12, un aralkyle en C6-C12. Préférentiellement selon cette deuxième variante, n=1, Qi = H et A = paraphényl. Les macromonomères à base de polyoléfine tels que ceux de formule (IX) sont 5 connus. Ces unités répétitives comprennent au moins un groupe Q' dérivé de polyoléfines. De préférence, dans la formule (IX), Q' représente une polyoléfine ou une polyoléfine hydrogénée dérivée d'alcène ou d'alcanediènes, tels que l'éthylène, le propylène, le n-butène, l'iso-butène, le butadiène, l'isoprène. 10 Les motifs répétitifs M6 dérivés de macromonomères à base de polyoléfine comprennent de préférence au moins 90% en poids et de préférence encore au moins 92,5% en poids et de préférence au moins 95% en poids de groupes dérivés d'alcènes et / ou d'alcadiènes, par rapport au poids des motifs répétitifs M6. Les groupes polyoléfiniques Q' peuvent en particulier être également présents sous forme 15 hydrogénée. De préférence Q' représente une polyoléfine choisie par les polybutadiènes de poids moléculaire moyen en nombre de 500 à 50 000 g/mol, plus préférentiellement de 500 à 10 000 g/mol, en particulier de 500 à 5000 g/mol - Obtention des unités répétitives correspondant au monomère M6 20 Les unités répétitives correspondant au monomère M6 peuvent être obtenues par tout moyen connu de l'homme du métier. Les monomères M6 avec Qi représente H, Q2 représente -C(0)-0-Q% Q' étant une polyoléfine ou une polyoléfine hydrogénée, peuvent être obtenus par réaction d'anhydride acrylique avec un alcool Q'OH. 25 Les monomères M6 avec Qi représente CH3, Q2 représente -C(0)-0-0', Q' étant une polyoléfine, peuvent être obtenus par réaction de l'acide acrylique avec un alcool Q'OH, du chlorure d'acryloyle avec un alcool Q'OH ou de l'anhydride méthacrylique avec un alcool Q' OH. De façon alternative, on peut introduire une unité répétitive correspondant au 30 monomère M6 avec Qi représente H, respectivement CH3, Q2 représente -C(0)-0- Q', Q' étant une polyoléfine ou une polyoléfine hydrogénée, en fonctionnalisant le squelette postérieurement à la polymérisation, par exemple en procédant suivant la séquence suivante : - copolymérisation d'acide acrylique, respectivement méthacrylique, avec 35 d'autres monomères tels que, par exemple, les monomères M1 de formule (I) et éventuellement les monomères M2 de formule (II) et/ou les monomères M3 de formule (X), pour former le squelette du copolymère peigne Al, 24 - estérification d'au moins une partie des fonctions acides du monomère acide (méth)acrylique par réaction avec un alcool Q'OH. Parmi les alcools polyoléfiniques disponibles commercialement qui peuvent être utilisés, on peut citer le polybutadiène Krasol HLBH 5000M commercialisé par la société Cray Valley. 5 Pour les autres variantes de Q2, l'homme du métier utilise de façon similaire des réactions classiques de fonctionnalisation d'un groupe polymérisable avant ou après la polymérisation de la chaine squelette, ou chaine principale, du copolymère Al, notamment par des réaction d'estérification, d'amidation, par réaction de couplage thiol-ène, par addition de Michael entre une fonction thiol et une fonction 10 acrylate, acrylamide ou maléimide etc.... - Obtention des chaines pendantes à base d'oligomères M4/M5/M3 : Les chaines pendantes oligomériques peuvent être obtenues directement par copolymérisation : 15 - de monomères entrant dans la composition de la chaine principale, avec - au moins un oligomère comprenant une fonction polymérisable et des unités répétitives correspondant à des monomères M5 de formule générale (V), et éventuellement des monomères M4 de formule générale (IV) et/ou des monomères 20 M3 de formule générale (X). Selon un mode de réalisation préféré, les chaines pendantes sont obtenues par copolymérisation de monomères entrant dans la composition de la chaine principale avec au moins un monomère dit « de dérivation », suivie du greffage du ou des oligomères sur la fonction de dérivation. 25 Un monomère de dérivation est un monomère comprenant à la fois une fonction polymérisable, par exemple une double liaison vinylique ou acrylique, et au moins une fonction réactive permettant : - le greffage d'une chaine pendante déjà oligomérisée, ou - l'amorçage d'une réaction de polymérisation. 30 De préférence, le monomère de dérivation est choisi parmi les amorceurs de polymérisation radicalaire et les agents de transfert. La fonction réactive permettant d'amorcer la polymérisation d'une chaine pendante peut par exemple consister en une fonction bromée, comme décrit de façon détaillée dans la partie expérimentale. D'autres fonctions réactives bien connues de l'homme du métier, par exemple un 35 agent RAFT, un agent de polymérisation radicalaire en présence de nitroxydes (NMP), un thiol, un diazo, un peroxyde peuvent également être utilisées. De préférence, le monomère de dérivation M7 répond à la formule (XII) 25 suivante : 5 (XII) dans laquelle G1 représente un groupement choisi parmi : -H, -CH3, -CH2-CH3 ; 10 M représente un groupement hydrocarboné comprenant de 1 à 40 atomes de carbone, éventuellement une ou plusieurs fonctions choisies parmi -0-, -0-C(0)-, - 0-C(0)-0-, -N(H)-, -N=, -N(H)-C(0)-, -N(H)-C(0)-N(H)-, -S-, -S-C(0)-, -S-C(S)0- ; G2 représente un groupement choisi parmi : Cl, Br, I, -C(0)-0H, -G3, -C(0)- 15 0G3, avec G3 un groupement alkyle en C1-C12. Comme exemple de monomères de dérivation, on peut citer : l'acide acrylique, l'acide méthacrylique, les monomères bromés et xanthate : o o O o o s CO - Autres monomères En plus des unités répétitives détaillées ci-dessus correspondant aux monomères M4, M5, M3 et M6, les polymères en peigne A2 de l'invention peuvent 30 comprendre dans la chaine principale comme dans les chaines pendantes, d'autres unités répétitives dérivées d'autres comonomères, leur proportion étant d'au plus 20% en poids, de préférence d'au plus 10% en poids et plus préférablement d'au plus 5% poids, basé sur le poids total des unités répétitives dont est composé le copolymère A2. 35 - Structuration des copolymères boroniques en peigne A2 Les copolymères boroniques en peigne A2 comprennent une chaine principale, 20 25 26 ou chaine squelette, et au moins une chaine latérale ou chaine pendante. De préférence, les copolymères boroniques en peigne A2 comprennent plus de deux chaines latérales ou chaines pendantes oligomériques. 5 De préférence, la chaine principale comprend au moins des unités répétitives correspondant aux monomères M5 de formule (V). De préférence, la chaine principale comprend en outre au moins des unités répétitives correspondant aux monomères M3 de formule (X). La chaine principale comprend avantageusement des unités répétitives 10 correspondant aux monomères M4 de formule (IV). Les chaines pendantes peuvent être choisies notamment dans le groupe consistant en : o Les groupements Q2 tels que définis ci-dessus dans la formule (IX) et qui sont choisis parmi une -Q', -O-Q', -C(0)-0-Q% -O- C(0)-Q', -S-Q', -S-(CH2)2.- 15 C(0)-0-Q% -N(H)-C(0)- Q' et -C(0)-N(H)-Q' avec Q' est une polyoléfine. Les groupement Q2 peuvent éventuellement être rattachés à la chaine principale au travers d'un groupement A choisi parmi : A représente un groupement choisi parmi -A1, -0-(A2-0)n'-A1, -C(0)-0- (A2-0)n'-A1, -O- C(0)-(A2-0)n'-A1, -S-(A2-0)n'-Ai, - N(H)-C(0)-(A2-0)n'-Ai et -C(0)-N(H)-(A2-0)n'-Ai avec : 20 Al est un alkyle en C1-C30, un aryle en C6-C30, un aralkyle en C6-C30, A2 est un alkyle en C2-C4, n' est un entier, n' représente 0 ou 1, o Des oligomères composés d'unités répétitives correspondant à des monomères M5 et éventuellement des monomères M4 et/ou M3. 25 Ainsi, des unités répétitives correspondant à des monomères M4 et à des monomères M5 et M3 peuvent se trouver sur la chaine principale et/ou sur les chaines pendantes. On a représenté sur les figures 6A, 6B et 6C différentes répartitions possibles 30 des fonctionnalités de ces copolymères. Sur ces figures, les groupements fonctionnels esters boroniques (tels que ceux portés par les monomères M4 de formule (IV) sont désignés « F » Sur la figure 6A, la chaine principale (P) comporte des fonctions ester boronique, tandis que les chaines latérales (L) n'en comportent pas. Par exemple cette 35 figure peut correspondre à un copolymère à base de monomères M4, M5, et éventuellement M3 et de macromonomères oléfiniques M6. Sur la figure 6B, la chaine principale (P) ne comporte pas de fonctions ester 27 boronique, tandis que certaines chaines latérales (Lb) en comportent, mais pas les chaines latérales (La). Par exemple cette figure peut correspondre à un copolymère à base de monomères M5 et M3 et de macromonomères oléfiniques M6 (La), des chaines latérales (Lb) qui sont des oligomères de M4 et de M5 et éventuellement de 5 M3 ayant été greffées sur la chaine principale. Sur la figure 6C, la chaine principale (P) et certaines chaines latérales (Lb) comportent des fonctions ester boronique. Par exemple cette figure peut correspondre à un copolymère à base de monomères M4 et M5, et éventuellement M3 et de macromonomères oléfiniques M6, qui forme les chaines latérales (La), des chaines 10 latérales qui sont des oligomères de M4 et de M5 ayant été greffées sur la chaine principale pour former les chaines latérales (Lb). - Copolymères en peigne ester boronique A2 préférés De préférence, les chaines latérales oligomères représentent 20 à 95 % en 15 masse par rapport à la masse totale du copolymère A2. Selon une première variante préférée, les chaines latérales oligomères 01 comprenant un fragment polyoléfine, représentent 20 à 70 % en masse par rapport à la masse totale du copolymère A2. Selon une seconde variante préférée, les chaines latérales oligomères 02, 20 comprenant au moins des unités répétitives correspondant à un monomère M5 de formule générale (V) et éventuellement des unités répétitives correspondant à un monomère M4 de formule générale (IV) et/ou des unités répétitives correspondant à un monomère M3 de formule générale (X), représentent 30 à 95 % en masse par rapport à la masse totale du copolymère A2. 25 De préférence, les chaines latérales non oligomères représentent 5 à 80 % en masse par rapport à la masse totale du copolymère A2. De préférence, les unités répétitives de formule (X) représentent de 2 à 50% en moles par rapport au nombre de moles total des monomères dont est composé le copolymère A2. 30 De préférence, les unités répétitives correspondant à des monomères M5 représentent de 10 à 90 %, de préférence de 30 à 80%, en moles par rapport au nombre de moles total des monomères dont est composé le copolymère A2. De préférence, les unités répétitives correspondant à des monomères M4 représentent de 1 à 50%, de préférence de 5 à 30% en moles par rapport au nombre de 35 moles total des monomères dont est composé le copolymère A2. Lorsque l'on calcule les % en moles d'une unité répétitive et/ou d'un monomère (tels que M4, M5 ou M3) par rapport au nombre de moles total des 28 monomères dont est composé le copolymère A2 et que celui-ci comprend une ou plusieurs chaines latérales comprenant un fragment de type polyoléfine, on intègre le fragment polyoléfinique en le comptant comme un seul monomère (M6). 5 - Procédé d'obtention des copolymères en peigne ester boronique A2 L'homme du métier est à même de synthétiser les copolymères en peigne A2 comprenant au moins deux fonctions ester boronique en faisant appel à ses connaissances générales. La copolymérisation peut être amorcée en masse ou en solution dans un 10 solvant organique par des composés générateurs de radicaux libres. Par exemple, les copolymères de l'invention sont obtenus par les procédés connus de copolymérisation radicalaire, notamment contrôlée telle que la méthode dénommée polymérisation radicalaire contrôlée par transfert de chaîne réversible par addition-fragmentation (en anglais : Reversible Addition-Fragmentation Chain Transfer (RAFT)) et la méthode 15 dénommée polymérisation radicalaire contrôlée par transfert d'atome (en anglais Atom Transfer Radical Polymerization (ARTP)). La polymérisation radicalaire conventionnelle et la télomérisation peuvent également être employées pour préparer les copolymères de l'invention (Moad, G.; Solomon, D. H., The Chemistry of Radical Polymerization. 2nd ed.; Elsevier Ltd: 2006; p 639 ; Matyaszewski, K.; Davis, T. P. 20 Handbook of Radical Polymerization; Wiley-Interscience: Hoboken, 2002; p 936). Selon un mode de réalisation préféré, la copolymérisation est réalisée par synthèse radicalaire conventionnelle, sans agent de transfert de chaine RAFT. Le copolymère en peigne ester boronique A2 est préparé selon un procédé de préparation qui comprend au moins une étape de polymérisation (a) dans laquelle on 25 met en contact : i) des monomères choisis parmi les monomères M4 de formule générale (IV), M5 de formule générale (V), M3 de formule générale (X), M7 de formule générale (XII), M6 de formule générale (IX) tels que décrits précédemment ; ii) au moins une source de radicaux libres. 30 Dans un mode de réalisation, le procédé peut comprendre en outre iii) au moins un agent de transfert de chaîne. Par « une source de radicaux libres » on entend un composé chimique permettant de générer une espèce chimique possédant un ou plusieurs électrons non appariés sur sa couche externe. L'homme du métier peut utiliser toute source de 35 radicaux libres connue et adaptée aux procédés de polymérisation, notamment de polymérisation radicalaire contrôlée. Parmi les sources de radicaux libres, on préfère, à titre illustratif, le peroxyde de benzoyle, le peroxyde de tert-butyle, les composés 29 diazoïques tels que l'azobisisobutyronitrile, les composés péroxygénés tels que les persulfates ou l'eau oxygénée, les systèmes redox tels que l'oxydation de Fe2+, les mélanges persulfates/sodium-métabisulfite, ou l'acide ascorbique/eau oxygénée ou encore les composés clivables photochimiquement ou par radiations ionisantes, par 5 exemple les rayons ultra-violet ou par rayonnement beta ou gamma. Par « agent de transfert de chaîne », on entend un composé dont le but est d'assurer une croissance homogène des chaînes macromoléculaires par réactions de transfert réversible entre espèces en croissance, i.e. chaînes polymères terminées par un radical carboné, et espèces dormantes, i.e. chaînes polymères terminées par un 10 agent de transfert. Ce processus de transfert réversible permet de contrôler les masses moléculaires de copolymères ainsi préparés. De préférence dans le procédé de l'invention, l'agent de transfert de chaîne comprend un groupe thiocarbonylthio -SC(=S)- . A titre illustratif d'agent de transfert de chaîne, on peut citer les dithioesters, les trithiocarbonates, les xanthates et les dithiocarbamates. Un agent de transfert 15 préféré est le dithiobenzoate de cumyle ou le 2-cyano-2-propyl benzodithioate. Par « agent de transfert de chaîne », on entend également un composé dont le but est de limiter la croissance des chaînes macromoléculaires en cours de formation par addition de molécules monomères et d'amorcer de nouvelles chaînes, ce qui permet de limiter les masses moléculaires finales, voire de les contrôler. Un tel type 20 d'agent de transfert est utilisé en télomérisation. Un agent de transfert préféré est la cystéamine. Dans un mode de réalisation, le procédé de préparation d'un copolymère en peigne A2 comprend au moins une étape de polymérisation (a) telle que définie ci-dessus avec au moins un monomère de dérivation M7 de formule générale (XII), cette 25 étape de polymérisation étant suivie : (b) éventuellement d'une fonctionnalisation du monomère de dérivation M7 (c) d'au moins une étape d'oligomérisation à partir du monomère de dérivation M7 (ou de la fonction dérivée de M7) ou (d) d'au moins une étape de greffage d'un oligomère à partir du monomère de 30 dérivation M7 (ou de la fonction dérivée de M7). Selon un mode de réalisation (lorsque l'on a procédé à une polymérisation radicalaire avec agent de transfert de chaine RAFT), après la synthèse directe du polymère contenant les fonctions diol, le procédé comprend une étape d'élimination du bout de chaine RAFT par aminolyse puis addition de Michael. 35 Les préférences et définitions décrites pour les formules générales (VI), (V), (IX), (X) et (XII) s'appliquent également aux procédés décrits ci-dessus. Pour l'introduction des chaines latérales dans les copolymères ester boronique 30 A2, l'homme du métier peut utiliser différents schémas de synthèse. Sur la figure 7 est représentée une synthèse par greffage : A l'étape El, des monomères M4, M5 et éventuellement M3 sont copolymérisés avec des comonomères de dérivation M7 pour former une chaine 5 principale (P) : Les monomères M4 forment des unités répétitives comprenant une fonctionnalité ester boronique représentée par la lettre F. Les monomères M7 forment des unités répétitives comprenant une fonctionnalité de dérivation représentée par la lettre F' (plusieurs fonctions F' 10 différentes peuvent être présentes). A l'étape E2, la chaine principale (P) est greffée au moyen d'une partie des fonctions F' par des chaines latérales (La) comme par exemple des chaines polyoléfines. A l'étape E3, la chaine principale (P) est greffée au moyen du reste des 15 fonctions F' par des chaines latérales (Lb) comme par exemple des chaines oligomères résultant de la copolymérisation de monomères M4 et M5 et éventuellement M3, ces chaines latérales étant porteuses de fonctions ester boronique notées F appartenant aux monomères M4. Sur la figure 8 est représentée une synthèse par un procédé comprenant à la 20 fois la copolymérisation avec des macromonomères et le greffage d' oligomères, ces deux techniques permettant d'incorporer des chaines latérales : A l'étape El on fait réagir des monomères variés : un macromonomère oléfinique M6, un monomère M4 comprenant une fonction ester boronique F, un monomère M7 comprenant une fonctionnalité de dérivation F' et un monomère 25 acrylate M5. A l'étape E2 on obtient un copolymère en peigne ayant une chaine principale (P) porteuse de chaines latérales oléfiniques (La), de fonctions ester boronique F, de fonctions de dérivation F', de fonctions acrylate (non représentées). On fait réagir les fonctions de dérivation F' de ce copolymère avec des 30 monomères acrylate M5 et ester boronique M4, ce qui conduit à l'étape E3 à un copolymère en peigne ayant une chaine principale (P) porteuse : - de fonctions acrylate (non représentées) - de chaines latérales oléfiniques (La), - de fonctions ester boronique (F), 35 - de chaines latérales (Lb) comprenant des fonctions ester boronique (F) et des fonctions acrylate (non représentées). 31 o Propriétés des composés A2 copolymères poly(ester boronique) Les copolymères ester boronique A2 sont des copolymères en peigne. Par « copolymères en peigne », on entend un copolymère disposant d'une chaîne principale (aussi appelée squelette) et de chaînes latérales oligomériques. Les chaînes 5 latérales sont pendantes de part et d'autre de la chaîne principale. La figure 2 représente de manière schématique un polymère en peigne. Les copolymères A2 présentent un squelette issu de fonctions polymérisables, notamment un squelette de fonctions méthacrylate et de préférence de fonctions styrène, et un mélange de chaînes latérales hydrocarbonées substituées ou non par des 10 fonctions ester boronique dont certaines sont des oligomères et d'autres sont des chaines pendantes de monomères, non oligomériques. Les copolymères A2 présentent des chaines latérales qui peuvent être : - des chaines issues des monomères de formule (VI), (V) et (X), - des polyoléfines, notamment correspondant à des macromonomères M6 de 15 formule (IX), - des oligomères résultant de la polymérisation de monomères de formule (VI) et (V) et éventuellement (X). Les monomères de formule (IV), (V) et (X) présentent des fonctions polymérisables dont la réactivité conduit à la formation de copolymères dont les 20 monomères ayant des fonctions ester boronique sont distribués statistiquement ou en gradient ou en une répartition mixte, le long du squelette du copolymère, soit sur la chaine principale soit sur les chaines latérales. Les copolymères en peigne ester boronique A2 présentent l'avantage d'être sensibles à des stimuli extérieurs, tels que la température, la pression, la vitesse de 25 cisaillement ; cette sensibilité se traduisant par un changement de propriétés. En réponse à un stimulus, la conformation dans l'espace des chaînes de copolymère est modifiée et les fonctions ester boronique sont rendues plus ou moins accessibles aux réactions d'association, pouvant générer une réticulation, ainsi qu'aux réactions d'échanges. Ces processus d'association et d'échange sont réversibles. Le copolymère 30 en peigne A2 est un copolymère thermosensible, c'est-à-dire qu'il est sensible aux changements de température. Avantageusement, le copolymère ester boronique A2 a un pourcentage molaire de monomère de formule (IV) dans ledit copolymère allant de 0,25 à 30%, de préférence de 1 à 25%, encore mieux de 5 à 20%. 35 Avantageusement, le copolymère ester boronique A2 a un pourcentage molaire de monomère de formule (IV) dans ledit copolymère allant de 0,25 à 30%, de préférence de 1 à 25% et un pourcentage molaire de monomère de formule (V) dans 32 ledit copolymère allant de 70 à 99,75%, de préférence de 75 à 99%. Avantageusement, le copolymère ester boronique A2 a un pourcentage molaire de monomère(s) styrénique(s), de formule (IV), (V) et/ou (X), dans ledit copolymère allant de 2 à 50% molaire, préférentiellement de 3 à 40%, de manière plus préférée de 5 5 à 35% molaire. Par « pourcentage molaire de monomère(s) styrénique(s) », on entend la somme des teneurs en chacun des monomères styréniques dans le copolymère ester boronique A2, et les monomères styréniques peuvent être : - de formule (IV) lorsque, dans la formule (IV) : u = 1, R9 est H et R8 10 représente un aryle en C6-C18 ou un aralkyle en C7-C24 et la double liaison du monomère M4 de formule (IV) est directement connectée au groupement aryle. - de formule (V) lorsque, dans la formule (V) : R12 représente H et R13 est choisi parmi le groupe formé par un aryle en C6-C18 et un aryle en C6-C18 substitué par un groupement R' 13 avec R'13 représente H ou un groupe alkyle en C1-C25 et la double 15 liaison du monomère M5 de formule (V) est directement connectée au groupement aryle. et/ou - de formule (X), comme explicité ci-dessus. Avantageusement, la chaine principale du copolymère ester boronique A2 a un degré 20 de polymérisation moyen en nombre allant de 50 à 1500, de préférence de 50 à 800. De façon connue, le degré de polymérisation est contrôlé en utilisant une technique de polymérisation radicalaire contrôlée, une technique de polymérisation radicalaire en présence d'un agent de transfert, également appelée télomérisation sous certaines conditions, ou en ajustant la quantité de source de radicaux libres lorsque les 25 copolymères de l'invention sont préparés par polymérisation radicalaire conventionnelle. Avantageusement, le copolymère ester boronique A2 a un indice de polydispersité (Ip) allant de 1,04 à 3,54 ; de préférence allant de 1,10 à 3,10. Ces valeurs sont obtenues par chromatographie d'exclusion stérique. 30 Avantageusement, le copolymère ester boronique A2 a une masse molaire moyenne en nombre allant de 10 000 à 200 000 g/mol de préférence de 25 000 à 100 000 g/mol. Ces valeurs sont obtenues par chromatographie d'exclusion stérique. Le composé A2, notamment le copolymère ester boronique, présente la propriété de pouvoir réagir dans un milieu hydrophobe, notamment apolaire, avec un 35 composé porteur de fonction(s) diol par une réaction de transestérification. Cette réaction de transestérification peut être représentée selon le schéma 9 suivant : 33 5 Schéma 9 Ainsi, lors d'une réaction de transestérification, il se forme un ester boronique de structure chimique différente de l'ester boronique de départ par échange des groupes hydrocarbonés symbolisé par 10 )--R" et o Composés polydiols Al 15 Les composés diols Al peuvent être des molécules de petite taille ou des macromères. De préférence, les composés polydiols Al sont des polymères comprenant des unités répétitives correspondant à au moins un monomère fonctionnalisé par des fonctions diols. De préférence, les composés polydiols Al sont des copolymères 20 comprenant des unités répétitives correspondant à au moins un monomère M1 fonctionnalisé par des fonctions diols et au moins un monomère M2, de structure différente de celle du monomère M1. Avantageusement, les composés polydiols Al sont des copolymères comprenant des unités répétitives correspondant à au moins un monomère M1 fonctionnalisé par des fonctions diols, au moins un monomère M2, de 25 structure différente de celle du monomère M1 et au moins un monomère styrénique M3, de structure différente de celle de M1 et de M2. Selon une variante préférée, les composés polydiols Al sont des copolymères comprenant des unités répétitives correspondant à au moins un monomère M1 fonctionnalisé par des fonctions diols, au moins un monomère M2, de structure différente de celle du monomère Ml, au moins 30 un monomère styrénique M3, de structure différente de celle de M1 et de M2 et au moins un monomère oléfinique M6. - Monomère MI Le premier monomère M1 du copolymère en peigne (Al) de l'invention a pour formule générale (I) : 34 H2C 0 5 X10 OX2 10 (I) dans laquelle : - R1 est choisi parmi le groupe formé par -H, -CH3 et -CH2-CH3, de préférence -H et -CH3 ; - x est un nombre entier allant de 1 à 18, de préférence allant de 2 à 18; de 15 manière plus préférée de 3 à 8 ; de manière encore plus préférée x est égal à 4; - y est un nombre entier égal à 0 ou 1; de préférence y est égal à 0 ; - X1 et X2, identiques ou différents, sont choisis parmi le groupe formé par l'hydrogène, le tétrahydropyranyle, le méthyloxyméthyle, le ter-butyle, le 20 benzyle, le triméthylsilyle et le t-butyle diméthylsilyle ; ou bien - Xi et X2 forment avec les atomes d'oxygène un pont de formule suivante : 25 dans laquelle : - les étoiles (*) symbolisent les liaisons aux atomes d'oxygène, - R'2 et R"2, identiques ou différents, sont choisis parmi le groupe formé par l'hydrogène et un groupe alkyle en Ci-Cii ; 30 ou bien - Xi et X2 forment avec les atomes d'oxygène un ester boronique de formule suivante : R"12 35 dans laquelle : - les étoiles (*) symbolisent les liaisons aux atomes d'oxygène, - R"'2 est choisi parmi le groupe formé par un aryle en C6-C30, 35 un aralkyle en C7-C3/) et un alkyle en C2-C30, de préférence un aryle en C6-C18, de manière plus préférée le phényle. De préférence, lorsque R'2 et R"2 sont un groupe alkyle en ; la chaîne hydrocarbonée est une chaîne linéaire. De préférence, le groupe alkyle en C1-C11 est 5 choisi parmi le groupe formé par le méthyle, l'éthyle, le n-propyle, le n-butyle, le n- pentyle, le n-hexyle, le n-heptyle, le n-octyle, le n-nonyle, le n-décycle et le n- undécyle. De manière plus préférée, le groupe alkyle est le méthyle. De préférence, lorsque R' "2 est un groupe alkyle en C2-C30, la chaîne hydrocarbonée est une chaîne linéaire. 10 Parmi les monomères de formule (I), les monomères répondant à la formule (I- A) font partie des préférés : H2C O 15 HO OH 20 (I-A) dans laquelle : - R1 est choisi parmi le groupe formé par -H, -CH3 et -CH2-CH3, de préférence -H et -CH3 ; - x est un nombre entier allant de 1 à 18, de préférence allant de 2 à 18; de 25 manière plus préférée de 3 à 8 ; de manière encore plus préférée x est égal à 4; - y est un nombre entier égal à 0 ou 1; de préférence y est égal à 0. Parmi les monomères de formule (I), les monomères répondant à la formule (I- 30 B) font partie des préférés : 35 H2C 0 36 5 Yi 0 0Y2 (I-B) 10 dans laquelle : - Ri est choisi parmi le groupe formé par -H, -CH3 et -CH2-CH3, de préférence -H et -CH3 ; - x est un nombre entier allant de 1 à 18, de préférence allant de 2 à 18; de manière plus préférée de 3 à 8 ; de manière encore plus préférée x est égal à 15 4 - y est un nombre entier égal à 0 ou 1; de préférence y est égal à 0 ; - Yi et Y2, identiques ou différents, sont choisis parmi le groupe formé par le tétrahydropyranyle, le méthyloxyméthyle, le ter-butyle, le benzyle, le triméthylsilyle et le t-butyle diméthylsilyle ; 20 ou bien - Yi et Y2 forment avec les atomes d'oxygène un pont de formule suivante : 25 dans laquelle : - les étoiles (*) symbolisent les liaisons aux atomes d'oxygène, - R'2 et R"2, identiques ou différents, sont choisis parmi le groupe formé par l'hydrogène et un groupe alkyle en Ci-Cii ; ou bien 30 - Yi et Y2 forment avec les atomes d'oxygène un ester boronique de formule suivante : R"' / 2 35 dans laquelle : - les étoiles (*) symbolisent les liaisons aux atomes d'oxygène, - R"'2 est choisi parmi le groupe formé par un aryle en C6-C30, 37 un aralkyle en C7-C3/) et un alkyle en C2-C30, de préférence un aryle en C6-C18, de manière plus préférée le phényle. De préférence, lorsque R'2 et R"2 est un groupe alkyle en Ci-Ci i; la chaîne hydrocarbonée est une chaîne linéaire. De préférence, le groupe alkyle C1-C11 est 5 choisi parmi le groupe formé par le méthyle, l'éthyle, le n-propyle, le n-butyle, le n- pentyle, le n-hexyle, le n-heptyle, le n-octyle, le n-nonyle, le n-décycle et le nundécyle. De manière plus préférée, le groupe alkyle C1-C11 est le méthyle. De préférence, lorsque R' "2 est un groupe alkyle en C2-C30, la chaîne hydrocarbonée est une chaîne linéaire. 10 La synthèse du copolymère en peigne polydiol (Al) peut comprendre la copolymérisation de monomères (LB) sous forme protégée avec d'autres comonomères, suivie de la déprotection des fonctions diol des monomères (I-B). - Obtention du monomère MI 15 Le monomère M1 de formule générale formule (LA) est obtenu suivant les méthodes décrites dans W02015/110642, W02015/110643 et W02016113229, les synthèses des monomères M1 étant illustrées dans la partie expérimentale de ces demandes. 20 - Monomère M2 Le second monomère du copolymère en peigne Al de l'invention a pour formule générale (II) : R2 H2C 25 R3 dans laquelle : - R2 est choisi parmi le groupe formé par -H, -CH3 et -CH2-CH3, de préférence -H et-CH3; - R3 est choisi parmi le groupe formé par un groupement aryle en C6-C18, un 30 aryle en C6-C18 substitué par un groupement R'3, -C(0)-0-R'3, -0-R'3, -S- R'3 et -C(0)-N(H)-R'3, avec R'3 est un groupe alkyle en Ci-C3o. De préférence, R'3 est un groupe alkyle en Ci-C30 dont la chaîne hydrocarbonée est linéaire. 35 Parmi les monomères de formule (II), les monomères répondant à la formule (II-A) font partie des préférés : 38 5 H2C (II-A) dans laquelle : - R2 est choisi parmi le groupe formé par -H, -CH3 et -CH2-CH3, de préférence -H et -CH3 ; - R"3 est un groupe alkyle en Ci-C8 10 Par « groupe alkyle en Ci-C8 », on entend une chaîne hydrocarbonée saturée, linéaire ou ramifiée comprenant de 1 à 8 atomes de carbone. De préférence, la chaîne hydrocarbonée est linéaire. De préférence, les unités correspondant à des monomères (IIA) sont présentes dans la chaine principale du copolymère Al. 15 Parmi les monomères de formule (II), les monomères répondant à la formule (II- B) font aussi partie des préférés : H2C 0 20 O (II-B) dans laquelle : - R2 est choisi parmi le groupe formé par -H, -CH3 et -CH2-CH3, de 25 préférence -H et -CH3 ; - R"'3 est un groupe alkyle en C9-C30. Par « groupe alkyle en C9-C30 », on entend une chaîne hydrocarbonée saturée, linéaire ou ramifiée comprenant de 9 à 30 atomes de carbone. De préférence, la chaîne hydrocarbonée est linéaire. 30 De préférence, les unités correspondant à des monomères (1113) sont présentes dans les chaines pendantes oligomériques du copolymère Al. - Obtention du monomère M2 Les monomères de formule (II), (II-A) et, (II-B) sont bien connus de l'homme 35 du métier. Ils sont commercialisés par Sigma-Aldrich® et TCI®. 39 - Monomère M3 Le troisième monomère du copolymère en peigne Al de l'invention répond à la formule générale (X) les paramètres de cette formule ayant la même définition que ci-dessus pour le monomère M3 utilisé dans la synthèse du copolymère A2. 5 10 (X) 15 Les monomères M3 préférés pour la synthèse de Al sont les mêmes que pour la synthèse de A2. - Monomère M6 Le monomère M6 a pour formule générale (IX), les paramètres de cette 20 formule ayant la même définition que ci-dessus pour le monomère M6 utilisé dans la synthèse du copolymère A2 : (IX) Les monomères M6 préférés pour la synthèse de Al sont les mêmes que pour la synthèse de A2. 30 - Autres monomères En plus des unités répétitives détaillées ci-dessus correspondant aux monomères Ml, M2, M3 et M6, les copolymères Al peuvent comprendre dans la chaine principale comme dans les chaines pendantes, d'autres unités répétitives 35 dérivées d'autres comonomères, leur proportion étant d'au plus 20% en poids, de préférence d'au plus 10% en poids et plus préférablement d'au plus 5% poids, basé sur le poids total des unités répétitives dont est composé le copolymère Al. 25 - Structuration des copolymères Al Les copolymères Al peuvent être des copolymères linéaires ou ramifiés, notamment des copolymères en peigne. Lorsque ce sont des copolymères en peigne, les copolymères Al peuvent 5 comprendre des chaines latérales oligomériques et des chaines latérales qui ne sont pas des oligomères. Lorsque des monomères Ml, M2 et/ou M3 sont intégrés dans la chaine principale d'un copolymère Al, les chaines des monomères Ml, M2 et M3 forment des chaines latérales non oligomériques de ces polymères. Lorsque Al est un copolymère en peigne, les monomères Ml, M2 et M3 10 peuvent être présents dans la chaine principale et/ou dans les chaines latérales. Dans les chaines latérales, ils sont présents sous forme d' oligomères. Eventuellement d'autres monomères peuvent être présents dans la chaine principale et/ou dans les chaines latérales. Des monomères M6 peuvent être utilisés dans la copolymérisation de la chaine 15 principale et fournir des chaines latérales oligomériques 01. Selon une seconde variante, le copolymère en peigne Al comprend des chaines latérales oligomères 02, comprenant au moins des unités répétitives correspondant à un monomère M2 de formule générale (II) et éventuellement des unités répétitives correspondant à un monomère M1 de formule générale (I) et/ou des unités répétitives 20 correspondant à un monomère M3 de formule générale (X) Les copolymères Al peuvent être des copolymères statistiques ou à gradients ou un copolymère mixte statistique/à gradient. - Copolymères polydiols préférés 25 Dans un mode de réalisation, un copolymère diol Al préféré comporte au moins : -des unités répétitives correspondant à un premier monomère M1 de formule générale (I) tel que décrit précédemment ; notamment de formule générale (I-A) telle que décrit précédemment ; 30 -des unités répétitives correspondant à un second monomère M2 de formule (II) tel que décrit précédemment, dans laquelle R2 est -CH3 et R3 est un groupement C(0)-0-R'3 avec -R'3 représente H ou un alkyle en Ci-C30 ; -des unités répétitives correspondant à un troisième monomère M3 de formule générale (X) tel que décrit précédemment ; notamment le styrène. 35 Dans un autre mode de réalisation, un copolymère en peigne préféré comporte au moins : 41 -des unités répétitives correspondant à un premier monomère M1 de formule générale (I) tel que décrit précédemment ; notamment de formule générale (I-A) telle que décrit précédemment ; -des unités répétitives correspondant à un second monomère M2 de formule (II- 5 A) tel que décrit précédemment, dans laquelle R2 est -CH3 et R3 est un groupement - C(0)-0-R'3 avec -R'3 représente H ou un alkyle en Ci-C8 ; -des unités répétitives correspondant à un troisième monomère M3 de formule générale (X) tel que décrit précédemment ; notamment le styrène, -des chaines latérales oligomériques 01 comprenant au moins un fragment 10 polyoléfine, en particulier des chaines latérales correspondant à un monomère M6 de formule générale (IX), et plus préférentiellement Q2 est choisi parmi un groupement Q' ou -C(0)-0-Q', avec Q' une polyoléfine ou une polyoléfine hydrogénée. Dans un autre mode de réalisation, un copolymère Al préféré comporte au 15 moins : -des unités répétitives correspondant à un premier monomère M1 de formule générale (I) tel que décrit précédemment ; notamment de formule générale (I-A) telle que décrit précédemment ; -des unités répétitives correspondant à un second monomère M2 de formule (II- 20 A) tel que décrit précédemment ; -des unités répétitives correspondant à un troisième monomère M2 de formule (II-B) tel que décrit précédemment, distinct du premier monomère de formule (II-A) ; et des unités répétitives correspondant à un quatrième monomère M3 de 25 formule générale (X) tel que décrit précédemment, notamment le styrène. Selon ce mode de réalisation, un copolymère Al préféré comprend des unités répétitives correspondant à d'au moins : -un premier monomère M1 de formule générale (I) tel que décrit 30 précédemment ; notamment de formule générale (I-A) telle que décrit précédemment ; - un second monomère M2 de formule (II-A) dans laquelle R2 est -CH3 et R"3 est un groupe alkyle en C1-C8, de préférence un alkyle linéaire en Ci-C8 ; - un troisième monomère M2 de formule (II-B), dans laquelle R2 est -CH3 et R"'3 est un groupe alkyle en C9-C30, de préférence un alkyle linéaire en C9-C30, 35 encore mieux un alkyle linéaire en C12-C24 ; et -un quatrième monomère M3 de formule générale (X) tel que décrit précédemment, notamment le styrène. 42 Selon ce mode de réalisation, un copolymère Al préféré résulte de la copolymérisation d'au moins : -un premier monomère M1 de formule générale (I) tel que décrit 5 précédemment ; notamment de formule générale (I-A) telle que décrit précédemment ; -un second monomère M2 qui est le méthacrylate de n-butyle ; -un troisième monomère M2 choisi dans le groupe formé par le méthacrylate de palmityle, le méthacrylate de stéaryle, le méthacrylate d'arachidyle et le méthacrylate de béhényle, 10 -éventuellement, un quatrième monomère M3 de formule générale (X) tel que décrit précédemment, notamment le styrène. Selon un mode de réalisation préféré, le copolymère diol Al est un copolymère en peigne. 15 Selon ce mode de réalisation, de préférence, les chaines latérales oligomères représentent 20 à 95 % en masse par rapport à la masse totale du copolymère Al. Selon une première variante préférée, les chaines latérales oligomères 01 comprenant un fragment polyoléfine, représentent 20 à 70 % en masse par rapport à la masse totale du copolymère Al. 20 Selon une seconde variante préférée, les chaines latérales oligomères 02, comprenant au moins des unités répétitives correspondant à un monomère M2 de formule générale (II) et éventuellement des unités répétitives correspondant à un monomère M1 de formule générale (I) et/ou des unités répétitives correspondant à un monomère M3 de formule générale (X), représentent 30 à 95 % en masse par rapport à 25 la masse totale du copolymère Al. De préférence, les chaines latérales non oligomères représentent 5 à 80 % en masse par rapport à la masse totale du copolymère Al. De préférence, les unités répétitives de formule (X) représentent de 2 à 50% en moles par rapport au nombre de moles total des monomères dont est composé le 30 copolymère Al. De préférence, les unités répétitives correspondant à des monomères M2 représentent de 10 à 90 %, de préférence de 30 à 80%, en moles par rapport au nombre de moles total des monomères dont est composé le copolymère Al. De préférence, les unités répétitives correspondant à des monomères M1 35 représentent de 1 à 50%, de préférence de 5 à 30% en moles par rapport au nombre de moles total des monomères dont est composé le copolymère Al. Lorsque l'on calcule les % en moles d'une unité répétitive et/ou d'un 43 monomère (tels que Ml, M2 ou M3) par rapport au nombre de moles total des monomères dont est composé le copolymère Al et que celui-ci comprend une ou plusieurs chaines latérales comprenant un fragment de type polyoléfine, on intègre le fragment polyoléfinique en le comptant comme un seul monomère (M6). 5 - Procédé d'obtention des copolymères polydiol Al L'homme du métier est à même de synthétiser les copolymères polydiol Al en faisant appel à ses connaissances générales. Lorsque les copolymères Al sont linéaires, ils peuvent être obtenus suivant les 10 méthodes décrites dans W02015/110642, W02015/110643 et W02016113229, les synthèses de tels copolymères Al étant illustrées dans la partie expérimentale de ces demandes. Lorsque les copolymères Al sont en peigne, ils peuvent être obtenus suivant les méthodes décrites ci-dessus pour les copolymères A2 à fonctions ester boronique. 15 o Composé exogène A4 Selon un mode de réalisation, la composition d'additifs résulte du mélange d'au moins : - un copolymère en peigne polydiol Al, 20 - un copolymère A2 comprenant au moins deux fonctions esters boroniques et pouvant s'associer avec ledit copolymère polydiol Al par au moins une réaction de transestérification, - un composé exogène polyol A4. Avantageusement, selon ce mode de réalisation de l'invention, le pourcentage 25 molaire de composé exogène A4, dans la composition d'additifs, par rapport aux fonctions ester boronique du copolymère A2 va de 0,025 à 5000%, de préférence de 0,1% à 1000%, de manière encore plus préférée de 0,5% à 500%, de manière encore plus préférée de 1% à 150%. 30 Le composé exogène polyol A4 est choisi parmi les polydiols, notamment les 1,2 diols et les 1,3 diols ainsi que les dérivés du glycérol. Par « composé exogène » on entend au sens de la présente invention un composé qui est rajouté à la composition d'additifs résultant du mélange d'au moins un copolymère en peigne Al polydiol et d'au moins un composé A2, notamment le copolymère poly(ester boronique). 35 Le composé A4 est choisi parmi les composés organiques comprenant au moins un groupement diol et qui sont compatibles avec une utilisation dans une 44 composition lubrifiante. De préférence, le composé A4 est choisi parmi les composés hydrocarbonés comprenant de 2 à 30 atomes de carbone. De préférence, ce composé exogène A4 est choisi parmi les additifs lubrifiants comme par exemple les composés connus pour leur fonction de modificateur de 5 frottement, d'épaississant, de dispersant ou de détergent dans les compositions lubrifiantes. Notamment composé exogène A4 peut être choisi parmi les 1,2-diols et les 1,3-diols ainsi que les dérivés du glycérol. Selon un mode de réalisation préféré, le composé exogène A4 peut avoir pour 10 formule générale (VI) : 15 R14 R15 OH OH (VI) dans laquelle : W3 est un nombre entier égal à 0 ou 1, 20 R14 et R15, identiques ou différents, sont choisis parmi les groupes formé par - T, -CH2-0-T, -CH2-0-C(0)-T, T étant choisi parmi le groupe formé par l'hydrogène et une chaîne hydrocarbonée, de préférence une chaine alkyle linéaire, ayant de 1 à 24 atomes de carbone, de préférence entre 4 et 18 atomes de carbone, de préférence entre 6 et 12 atomes de carbone ; 25 Par « chaîne hydrocarbonée comprenant de 1 à 24 atomes de carbone » on entend, un groupe alkyle ou alkenyle linéaire ou ramifié, comprenant de 1 à 24 atomes de carbone. De préférence, la chaîne hydrocarbonée est un groupe alkyle linéaire. De préférence, elle comprend de 4 à 18 atomes de carbone, de préférence entre 6 et 12 atomes de carbone. 30 Dans un mode de réalisation, le composé exogène A4 a pour formule générale (VI) dans laquelle : 35 R15 OH OH R14 W3 est un nombre entier égal à 0 ou 1 ; - R14 et R15 sont différents, l'un des groupes R14 ou R15 est H et l'autre groupe R14 ou R15 est une chaîne hydrocarbonée, de préférence un groupe alkyle linéaire, ayant de 1 à 24 atomes de carbone, de préférence entre 4 et 18 atomes de carbone, de préférence entre 6 et 12 atomes de carbone. 5 Dans un autre mode de réalisation préféré, le composé exogène est choisi parmi les sucres et les dérivés de sucre. L'homme du métier est capable, en faisant appel à ses connaissances générales, de choisir parmi les sucres et les dérivés de sucres, lesquels sont compatibles avec une huile lubrifiante. 10 Les composés de formule (VI) sont disponibles commercialement auprès des fournisseurs suivants : Sigma-Aldrich®, Alfa Aesar® et TCI®. o Composé exogène A5 Selon un mode de réalisation, la composition d'additifs résulte du mélange 15 d'au moins : - un copolymère en peigne polydiol Al, - un copolymère A2 comprenant au moins deux fonctions esters boroniques et pouvant s'associer avec ledit copolymère en peigne polydiol Al par au moins une réaction de transestérification, 20 - un composé exogène A5 choisi parmi ceux répondant à la formule (XI) : 25 (XI) dans laquelle : - Q représente un groupement choisi parmi un groupement hydrocarboné 30 comprenant de 1 à 30 atomes de carbone, éventuellement substituée par un ou plusieurs groupements choisis parmi : un hydroxyle, un groupement -0J, -C(0)-O-J avec J un groupement hydrocarboné comprenant de 1 à 24 atomes de carbone, - G4, G5, identiques ou différents, représentent des groupements choisis parmi un atome d'hydrogène, une chaîne hydrocarbonée comprenant de 1 à 24 atomes de 35 carbone, un hydroxyle, un groupement -0J, -C(0)-O-J avec J un groupement 46 hydrocarboné comprenant de 1 à 24 atomes de carbone, - g représente 0 ou 1. Avantageusement le composé exogène A5 répond à la formule (XII A) : 5 10 (XIIA) dans laquelle : - G1, G2, G3, G4, G5, identiques ou différents, représentent des groupements choisis parmi un atome d'hydrogène, une chaîne hydrocarbonée comprenant de 1 à 24 atomes de carbone, un hydroxyle, un groupement -OJ, -C(0)-O-J avec J un 15 groupement hydrocarboné comprenant de 1 à 24 atomes de carbone, - g représente 0 ou 1. Selon un mode de réalisation préféré, le pourcentage molaire de composé exogène A5 par rapport aux fonctions diol du copolymère en peigne Al va de 0,025 20 à 5000%, de préférence va de 0,1% à 1000%, de manière encore plus préférée de 0,5% à 500%, de manière encore plus préférée de 1% à 150%. Selon un mode de réalisation préféré, le composé exogène A5 est choisi parmi ceux répondant à la formule (XII B) : 25 30 (XII B) Selon un mode de réalisation encore préféré, le composé exogène A5 est choisi parmi ceux répondant à la formule (XII B) avec g = 0, G4 = H et G5 représente un alkyle en C1-C24. 47 Par réaction de transestérification, le composé exogène A5 libère in situ le fragment diol A6 de formule (XIII) - 5 (XIII) o Composition d'additifs selon l'invention : Un objet de la présente invention est une composition de composés associatifs et 10 échangeables de manière thermoréversible, cette composition résultant du mélange d'au moins : -un composé polydiol Al, en particulier un copolymère polydiol Al tel que décrit ci-dessus ou notamment susceptible d'être obtenu par l'un des procédés décrits ci- dessus ; 15 -un copolymère en peigne A2, comprenant au moins deux fonctions esters boroniques. Cette composition d'additifs permet de contrôler et de moduler le comportement rhéologique d'un milieu dans lequel elle est ajoutée. Le milieu peut être un milieu hydrophobe, notamment apolaire, tel qu'un solvant, une huile minérale, une huile 20 naturelle, une huile synthétique. o Caractéristiques des nouvelles compositions d'additifs de l'invention Les compositions d'additifs de l'invention présentent des propriétés rhéologiques très variées en fonction de la température et selon la proportion des 25 composés Al, A2 et éventuellement A4 et/ou A5 utilisés. Les composés polydiols Al et les copolymères en peigne A2 tels que définis ci-dessus, présentent l'avantage d'être associatifs et d'échanger des liens chimiques de manière thermoréversible, notamment dans un milieu hydrophobe, notamment un milieu hydrophobe apolaire. 30 Dans certaines conditions, les composés polydiols Al, notamment les copolymères polydiols Al et les copolymères en peigne A2 tels que définis ci-dessus peuvent être réticulés. Les composés polydiols Al et les copolymères en peigne A2 présentent aussi l'avantage d'être échangeables. 35 Par « associatif », on entend qu'il s'établit des liens chimiques covalents de type ester boronique entre les copolymères en peigne comprenant au moins deux 48 fonctions esters boroniques A2 et les composés polydiols Al. Suivant la fonctionnalité des polydiols Al et des copolymères en peigne A2 et suivant la composition des mélanges, la formation des liens covalents entre les polydiols Al et les copolymères en peigne à fonctions esters boroniques A2 pourra amener ou non à la formation d'un 5 réseau polymérique tridimensionnel. Par « lien chimique », on entend un lien chimique covalent de type ester boronique. Par « échangeable », on entend que les composés sont capables d'échanger des liens chimiques entre eux sans que le nombre total et la nature des fonctions 10 chimiques soient modifiés. La réaction chimique d'échange (transestérification) est illustrée dans le schéma réactionnel 10 suivant : B+2 o,\ R OH OH Schémal0 20 avec : - R un groupe chimique du copolymère en peigne A2, - le rond hachuré symbolise le reste de la structure chimique du copolymère en peigne A2, 25 - le rectangle quadrillé symbolise le reste de la structure chimique du composé polydiol Al. Les liens esters boroniques des copolymères A2, éventuellement les liens esters boroniques formés par réaction de transestérification entre les esters boroniques des copolymères A2 et les composés exogènes A4 et/ou A5, ainsi que les liens esters 30 boroniques formés par association des composés polydiols Al et des copolymères A2 peuvent s'échanger avec les fonctions diols portées par les composés A3 libérés in situ et éventuellement avec des fonctions diols portées par les composés exogènes A4 et/ou A5 pour former de nouveaux esters boroniques et de nouvelles fonctions diols sans que le nombre total de fonctions esters boroniques et de fonctions diols ne soit 35 affecté. Cet autre processus d'échange de liens chimiques s'effectue par réaction de métathèse, via des échanges successifs des fonctions ester boronique en présence de 49 diols. Un autre processus d'échange de liens chimiques est illustré en figure 3, dans laquelle on peut observer que le copolymère polydiol A1-1, qui était associé au polymère A2-1, a échangé deux liens esters boroniques avec le copolymère ester boronique A2-2. Le copolymère polydiol Al-2, qui était en associé au polymère A2-2, 5 a échangé deux liens esters boroniques avec le copolymère ester boronique A2-1 ; le nombre total de lien ester boronique dans la composition étant inchangé et est égal à 4. Le copolymère A1-1 est alors associé avec le polymère A2-2. Le copolymère Al-2 est alors avec le polymère A2-1. Le copolymère A2-1 a été échangé avec le polymère A22. 10 Par « réticulé », on entend un copolymère sous forme d'un réseau obtenu par l'établissement de ponts entre les chaînes macromoléculaires du copolymère. Ces chaînes reliées entre elles sont pour la plupart distribuées dans les trois dimensions de l'espace. Un copolymère réticulé forme un réseau tridimensionnel. Dans la pratique, la formation d'un réseau de copolymère est assurée par un test de solubilité. On peut 15 s'assurer qu'un réseau de copolymères a été formé en plaçant le réseau de copolymère dans un solvant connu pour dissoudre les copolymères non réticulés de même nature chimique. Si le copolymère gonfle au lieu de se dissoudre, l'homme du métier sait qu'un réseau a été formé. La figure 4 illustre ce test de solubilité. Par « réticulable » on entend un copolymère susceptible d'être réticulé. 20 Par « réticulé de manière réversible » on entend un copolymère réticulé dont les ponts sont formés par une réaction chimique réversible. La réaction chimique réversible peut se déplacer dans un sens ou dans un autre, entraînant un changement de structure du réseau de polymère. Le copolymère peut passer d'un état initial non réticulé à un état réticulé (réseau tridimensionnel de copolymères) et d'un état réticulé 25 à un état initial non réticulé. Dans le cadre de la présente invention, les ponts qui se forment entre les chaînes de copolymères sont labiles. Ces ponts peuvent se former ou s'échanger grâce à une réaction chimique qui est réversible. Dans le cadre de la présente invention, la réaction chimique réversible est une réaction de transestérification entre des fonctions ester boronique d'un copolymère (copolymère 30 A2) et des fonctions diol d'un agent de réticulation (composé Al). Les ponts formés sont des liaisons de type ester boronique. Ces liaisons ester boronique sont covalentes et labiles du fait de la réversibilité de la réaction de transestérification. Par « réticulé de manière thermoréversible », on entend un copolymère réticulé grâce à une réaction réversible dont le déplacement dans un sens ou dans l'autre sens 35 est contrôlé par la température. Le mécanisme de réticulation thermoréversible de la composition de l'invention est présenté schématiquement en figure 5. A faible température, le composé polydiol Al (symbolisé par le copolymère portant des fonctions A sur la figure 5) n'est pas ou peu réticulé par les composés esters boroniques A2 (symbolisé par le copolymère portant des fonctions B sur la figure 5). Quand la température augmente, les fonctions diol du copolymère Al réagissent avec les fonctions ester boronique du copolymère A2 par une réaction de 5 transestérification. Les copolymères polydiols Al et les copolymères A2 comprenant au moins deux fonctions esters boroniques se lient alors ensemble et peuvent s'échanger. Suivant la fonctionnalité des polydiols Al et des copolymères A2 et suivant la composition des mélanges, il peut se former un gel dans le milieu, notamment lorsque le milieu est apolaire. Lorsque la température diminue à nouveau, 10 les liaisons esters boroniques entre les copolymères polydiols Al et les copolymères A2 se rompent, et le cas échéant, la composition perd son caractère gélifié. La quantité de liaisons ester boronique (ou lien ester boronique) pouvant s'établir entre les composés polydiols Al et les copolymères A2 est ajustée par l'homme du métier au moyen d'une sélection appropriée du composé polydiol Al, du 15 copolymère A2 et de la composition du mélange. En outre, l'homme du métier sait sélectionner la structure du copolymère A2 en fonction de la structure du copolymère Al. De préférence, lorsque dans le copolymère Al comprenant au moins un monomère M1 dans lequel y=1, alors le le copolymère A2 comprenant au moins un monomère M4 de formule (IV) sera choisi 20 de de préférence avec t=1. En contrôlant le taux d'association du composé polydiol Al et du copolymère A2, on module la viscosité et le comportement rhéologique de cette composition. Lorsqu'il est présent, le composé exogène A4 et/ ou A5 permet de moduler la viscosité de cette composition en fonction de la température et selon l'utilisation 25 désirée. Dans un mode de réalisation préférée de l'invention, le composé exogène A4 est de même nature chimique que le composé diol A3 libéré in situ par réaction de transestérification entre le copolymère en peigne polydiol Al et le composé A2, notamment le copolymère poly(ester boronique). Selon ce mode de réalisation, la 30 quantité totale de diols libres présente dans ladite composition est strictement supérieure à la quantité de composés diols libérés in situ. Par « diols libres », on entend les fonctions diol qui sont susceptibles de pouvoir former un lien chimique de type ester boronique par réaction de transestérification. Par « quantité totale de diols libres », on entend au sens de la présente demande, le nombre total de fonctions diol 35 susceptibles de pouvoir former un lien chimique de type ester boronique par transestérification. 51 Selon ce mode de réalisation, la quantité totale de diols libres est toujours égale à la somme du nombre de moles de composés exogènes polyols A4 et du nombre (exprimé en moles) de fonctions diols du composé polydiol Al. En d'autres termes, si dans la composition d'additifs, on a : 5 - i moles de composés exogènes polyols A4 et - j mol de composés polydiol Al, la quantité total de diols libres sera à tout instant (donc quel que soit le degré d'association entre le copolymère polydiol Al et le copolymère poly(ester boronique) A2) = i + j*le nombre moyen de diols par composé Al (unité : moles). 10 La quantité de diols libérés in situ dans le cadre des réactions de transestérification entre Al et A2 est égale au nombre de fonctions ester boronique reliant les composés Al et A2. L'homme du métier sait sélectionner la structure chimique et la quantité de composés exogènes A4 et/ou A5 qu'il ajoute à la composition d'additifs en fonction 15 du pourcentage molaire de fonction ester boronique du copolymère A2 pour moduler le comportement rhéologique de la composition. o Teneurs en composés des compositions lubrifiantes Avantageusement, la teneur en composé Al dans la composition va de 0,05% à 20 20,0% en poids par rapport au poids total de la composition, de préférence va de 0,5% à 10% en poids par rapport au poids total de la composition lubrifiante. Avantageusement, la teneur en copolymère A2 poly(ester boronique) dans la composition va de 0,05% à 20,0% en poids par rapport au poids total de la composition, de préférence va de 0,25% à 10% en poids par rapport au poids total de 25 la composition lubrifiante. Préférentiellement, le ratio massique entre le composé polydiol Al et composé A2 (ratio Al/A2) dans la composition va de 0,005 à 200, de préférence de 0,05 à 20, de manière encore plus préférée de 0,1 à 10. Dans un mode de réalisation, la somme des masses du composé Al et du 30 copolymère en peigne A2, va de 0,01 à 40%, avantageusement de 0,75 à 20% par rapport à la masse totale de la composition lubrifiante, de préférence de 2% à 15% par rapport à la masse totale de la composition lubrifiante et la masse d'huile lubrifiante va de 60% à 99,9 % par rapport à la masse totale de la composition lubrifiante. Pour les applications moteur, avantageusement, la somme des masses du 35 composé Al et du copolymère en peigne A2 représente de 0,1 à 15%, par rapport à la masse totale de la composition lubrifiante. Pour les applications transmission, avantageusement, la somme des masses du 52 composé Al et du copolymère en peigne A2 représente de 0,5 à 40%, par rapport à la masse totale de la composition lubrifiante. Dans un mode de réalisation, le pourcentage molaire de composé exogène A4 dans la composition lubrifiante va de 0,05% à 5000%, de préférence va de 0,1% à 5 1000%, de manière plus préférée de 0,5% à 500%, de manière encore plus préférée de 1% à 150% par rapport aux fonctions ester boronique du copolymère poly(ester boronique) A2. Dans un mode de réalisation, la composition lubrifiante de l'invention résulte du mélange de : 10 - 0,05% à 20 % en poids d'au moins un composé polydiol Al tel que défini précédemment, par rapport au poids total de la composition lubrifiante ; - 0,05% à 20 % en poids d'au moins d'au moins un copolymère poly(ester boronique) A2 ; par rapport au poids total de la composition lubrifiante ; et - éventuellement 0,001% à 0,5 % en poids d'au moins un composé exogène A4 15 tel que défini précédemment, par rapport au poids total de la composition lubrifiante, - éventuellement 0,001% à 0,5 % en poids d'au moins un composé exogène A5 tel que défini précédemment, par rapport au poids total de la composition lubrifiante,et - 60% à 99,9 % en poids d'au moins une huile lubrifiante tel que défini précédemment, par rapport au poids total de la composition lubrifiante. 20 Dans un autre mode de réalisation, la composition lubrifiante de l'invention résulte du mélange de : - 0,5% à 20 % en poids d'au moins un composé polydiol Al tel que défini précédemment, par rapport au poids total de la composition lubrifiante ; - 0,25% à 20 % en poids d'au moins d'au moins un copolymère poly(ester 25 boronique) A2 ; par rapport au poids total de la composition lubrifiante ; et - éventuellement 0,001% à 0,5 % en poids d'au moins un composé exogène A4 tel que défini précédemment, par rapport au poids total de la composition lubrifiante, - éventuellement 0,001% à 0,5 % en poids d'au moins un composé exogène A5 tel que défini précédemment, par rapport au poids total de la composition lubrifiante, 30 et - 0,5% à 15 % en poids d'au moins un additif fonctionnel tel que défini précédemment, par rapport au poids total de la composition lubrifiante, et - 60% à 99,25 % en poids d'au moins une huile lubrifiante tel que défini précédemment, par rapport au poids total de la composition lubrifiante. 35 Dans un mode de réalisation, la composition de l'invention se présente sous forme d'une composition-mère. Par « composition-mère » on entend, une composition 53 dont l'homme du métier pourra faire des solutions-filles par prélèvement d'une certaine quantité de solution mère complétée par l'apport d'une quantité nécessaire de diluant (solvant ou autre) pour obtenir une concentration souhaitée. Une composition-fille est donc obtenue par dilution d'une composition-mère. 5 Un milieu hydrophobe peut être un solvant, une huile minérale, une huile naturelle, une huile synthétique. Dans un mode de réalisation, la composition de l'invention peut comprendre en outre au moins un additif choisi parmi le groupe formé par les thermoplastiques, les élastomères, les élastomères thermoplastiques, les polymères thermodurcissables, les 10 pigments, les colorants, les charges, les plastifiants, les fibres, les antioxydants, les additifs pour lubrifiants, les agents de compatibilité, les agents anti-mousses, les additifs dispersants, les promoteurs d'adhérences et les stabilisants. o Procédé de préparation des nouvelles compositions d'additifs de l'invention 15 Les nouvelles compositions d'additifs de l'invention sont préparées par des moyens bien connus de l'homme du métier. Par exemple, il suffit à l'homme du métier notamment de : - prélever une quantité voulue d'une solution comprenant le composé polydiol Al tel que défini ci-dessus ; 20 - prélever une quantité voulue d'une solution comprenant le copolymère A2 poly(ester boronique) tel que défini précédemment ; et - éventuellement prélever une quantité voulue d'une solution comprenant le composé exogène A4 et/ou A5 tel que défini ci-dessus - mélanger les solutions prélevées, soit simultanément, soit séquentiellement, 25 pour obtenir la composition de l'invention. L'ordre d'ajout des composés n'a pas d'influence dans la mise en oeuvre du procédé de préparation de la composition d'additifs. L'homme du métier sait aussi ajuster les différents paramètres de la composition de l'invention pour obtenir une composition dans laquelle le composé polydiol Al et 30 le copolymère en peigne A2 à fonctions ester boronique, sont soit associés, soit réticulés, et pour en moduler le taux d'association ou le taux de réticulation pour une température d'utilisation donnée. o Utilisation des nouvelles compositions de l'invention 35 Les compositions de l'invention peuvent être utilisées dans tous les milieux dont la viscosité varie en fonction de la température. Les compositions de l'invention permettent d'épaissir un fluide et de moduler la viscosité en fonction de la température 54 d'utilisation. La composition d'additifs selon l'invention peut être utilisée dans les domaines aussi variés que la récupération améliorée du pétrole, l'industrie papetière, les peintures, les additifs alimentaires, la formulation cosmétique ou pharmaceutique. o Composition lubrifiante selon l'invention 5 Un autre objet de la présente invention concerne une composition lubrifiante résultant du mélange d'au moins : une huile lubrifiante, un composé polydiol Al tel que défini précédemment, un copolymère A2, tel que défini précédemment, comprenant au 10 moins deux fonctions esters boroniques et pouvant s'associer avec ledit composé polydiol Al par au moins une réaction de transestérification, éventuellement un composé exogène A4, notamment tel que défini précédemment, éventuellement un composé exogène A5 boronique tel que défini 15 précédemment. Les préférences et définitions décrites pour les formules générales (I), (I-A), (I-B), (II-A), (II-B), (IX), (X) et (XII) s'appliquent également au composé Al polydiol utilisée dans les compositions lubrifiantes de l'invention. Les préférences et définitions décrites pour les formules générales (IV), (V), 20 (IX), (X) s'appliquent également au copolymère A2 ester boronique utilisé dans les compositions lubrifiantes de l'invention. Les compositions lubrifiantes selon l'invention ont un comportement inversé vis-à-vis d'une modification de la température par rapport au comportement de l'huile 25 de base et des additifs rhéologiques de type polymère de l'art antérieur et présentent l'avantage que ce comportement rhéologique peut être modulé en fonction de la température d'utilisation. Contrairement à l'huile de base qui se fluidifie lorsque la température augmente, les compositions de la présente invention présentent l'avantage de s'épaissir lorsque la température augmente. La formation des liaisons covalentes 30 réversibles permet d'augmenter (de façon réversible) la masse molaire des polymères et limite donc la chute de la viscosité de l'huile de base à hautes températures. L'ajout supplémentaire de composés diols permet de contrôler le taux de formation de ces liaisons réversibles. De manière avantageuse, la viscosité de la composition lubrifiante est ainsi contrôlée et dépend moins des fluctuations de température. En outre, pour 35 une température donnée d'utilisation, il est possible de moduler la viscosité de la composition lubrifiante et son comportement rhéologique en jouant sur la quantité de composés diols ajoutés dans la composition lubrifiante. Enfin, les compositions lubrifiantes de l'invention ont une stabilité thermique améliorée, une stabilité à l'oxydation améliorée, un indice de viscosité amélioré, une résistance au cyclage améliorée et une meilleure reproductibilité de performances au cours du temps. 5 o Huile lubrifiante Par « huile » on entend un corps gras liquide à température ambiante (25°C) et pression atmosphérique (760 mm de Hg soit 105 Pa). Par « huile lubrifiante » on entend une huile qui atténue le frottement entre 10 deux pièces en mouvements en vue de faciliter le fonctionnement de ces pièces. Les huiles lubrifiantes peuvent être d'origine naturelle, minérale ou synthétique. Les huiles lubrifiantes d'origine naturelle peuvent être des huiles d'origine végétale ou animale, de préférence des huiles d'origine végétale telles que l'huile de colza, l'huile de tournesol, l'huile de palme, l'huile de coprah... 15 Les huiles lubrifiantes d'origine minérale sont d'origine pétrolière et sont extraites de coupes pétrolières provenant de la distillation atmosphérique et sous vide du pétrole brut. La distillation peut être suivie d'opérations de raffinage telles que l'extraction au solvant, le désalphatage, le déparaffinage au solvant, l'hydrotraitement, l'hydrocraquage, l'hydroisomérisation, l'hydrofinition... A titre illustratif, on peut 20 citer les huiles de base minérales paraffiniques telle que l'huile Bright Stock Solvent (BSS), les huiles de base minérales napthéniques, les huiles minérales aromatiques, les bases minérales hydroraffinées dont l'indice de viscosité est d'environ 100, les bases minérales hydrocraquées dont l'indice de viscosité est compris entre 120 et 130, les bases minérales hydroisomérisées dont l'indice de viscosité est compris entre 140 et 25 150. Les huiles lubrifiantes d'origine synthétique (ou base synthétiques) proviennent comme leur nom l'indique de la synthèse chimique telles que l'addition d'un produit sur lui-même ou polymérisation, ou l'addition d'un produit sur un autre comme l'estérification, l'alkylation, la fluoration, etc., de composants provenant de la 30 pétrochimie, la carbochimie, et de la chimie minérale tels que : oléfines, aromatiques, alcools, acides, composés halogénés, phosphorés, siliciés, etc. A titre illustratif, on peut citer : - les huiles synthétiques à base d'hydrocarbures de synthèse telles que les polyalphaoléfines (PAO), les polyoléfines internes (PIO), les polybutènes et 35 polyisobutènes (PIB), les alkylbenzènes, les polyphényles alkylés ; - les huiles synthétiques à base d'esters telles que les esters de diacides, les esters de néopolyols ; 56 - les huiles synthétiques à base de polyglycols telles que les monoalkylèneglycols, les polyalkylèneglycols et les monoéthers de polyalkylèneglycols ; - les huiles synthétiques à base d'ester-phosphates ; 5 - les huiles synthétiques à base de dérivés siliciés telles que les huiles silicones ou les polysiloxanes. Les huiles lubrifiantes qui peuvent être utilisées dans la composition de l'invention peuvent être choisies parmi n'importe quelles huiles des groupes I à V spécifiées dans les directives de l'API (Base Oil Interchangeability Guidelines de 10 l'American Petroleum Institute (API)) (ou leurs équivalents selon la classification ATIEL (Association Technique de l'Industrie Européenne des Lubrifiants) telles que résumées ci-dessous : Teneur en Teneur en Indice de composés saturés* soufre** viscosité (VI)*** Groupe I Huiles minérales 0.03 % 80 REVENDICATIONS1. Copolymère en peigne A2 comprenant au moins deux fonctions ester boronique, ledit copolymère comprenant une chaine principale et des chaines latérales, au moins une partie des chaines latérales du copolymère A2 étant composée d' oligomères. 2. Copolymère en peigne A2 selon la revendication 1 dans lequel au moins une partie des chaines latérales est composée d'oligomères comportant plus de 30 atomes de carbone, de préférence au moins 50 atomes de carbone, encore mieux au moins 70 atomes de carbone. 3. Copolymère en peigne A2 selon l'une quelconque des revendications précédentes dans lequel au moins une partie des chaines latérales du copolymère A2 est composée d'oligomères qui présentent un degré de polymérisation allant de 5 à 1000, de préférence de 5 à 500, encore mieux de 5 à 200. 4. Copolymère en peigne A2 selon l'une quelconque des revendications précédentes dans lequel les chaines latérales composées d'oligomères représentent de 3 à 95% en masse par rapport à la masse totale du copolymère A2, de préférence de 15 à 95%. 5. Copolymère en peigne A2 selon l'une quelconque des revendications précédentes, dans lequel au moins une partie des chaines latérales du copolymère A2 est composée d'oligomères 01 comprenant un fragment polyoléfine. 6. Copolymère en peigne A2 selon la revendication 5 dans lequel les chaines latérales comprenant un fragment polyoléfine représentent de 3 à 85 %, de préférence de 15 à 70% en masse par rapport à la masse totale du copolymère A2. 7. Copolymère en peigne A2 selon la revendication 5 ou selon la revendication 6, dans lequel les oligomères 01 sont présents dans le copolymère A2 sous forme d'unités répétitives correspondant à un ou plusieurs monomères M6 de formule générale (IX) : 5 70 (IX) dans laquelle Qi est choisi parmi le groupe formé par -H, -CH3, et -CH2-CH3; 10 Q2 est choisi parmi un groupement -Q', -O-Q', -C(0)-0-Q% -O- C(0)-Q', - S-(CH2)2-C(0)-0-Q',-S-Q% -N(H)-C(0)- Q' et -C(0)-N(H)-Q' avec Q' est une polyoléfine, n représente un entier choisi parmi 0 et 1, A représente un groupement choisi parmi -A1, -0-(A2-0)n' -Ai, -C(0)-0- (A2- 15 0)n'-Ai, -O- C(0)-(A2-0)n'-Ai, -S-(A2-0)n'-Ai, - N(H)-C(0)-(A2-0)n'- Al et - C(0)-N(H)-(A2-0)n'-Ai avec : Al est un alkyle en Ci-C30, un aryle en C6-C30, un aralkyle en C6-C30, A2 est un alkyle en C2-C4, n' est un entier, n' représente 0 ou 1. 20 8. Copolymère en peigne A2 selon l'une quelconque des revendications précédentes, comprenant au moins des unités répétitives correspondant à des monomères M4 de formule (IV) : 25 R10 0 B-M O \X-(R8) R11 30 H2C (IV) dans laquelle : t est un nombre entier égal à 0 ou 1 ; u est un nombre entier égal à 0 ou 1 ; M et R8 sont des groupements de liaison divalents, identiques ou 35 différents, choisis parmi le groupe formé par un aryle en C6-C18, un aralkyle en C7-C24 et un alkyle en C2-C24, de préférence un aryle en C6-Cis, X est une fonction choisie parmi le groupe formé par -0-C(0)-, - 71 C(0)-0-, -C(0)-N(H)-, -N(H)-C(0)-, -S-, -N(H)-, -N(R'4)- et -O- avec R'4 une chaîne hydrocarbonée comprenant de 1 à 15 atomes de carbone; R9 est choisi parmi le groupe formé par -H, -CH3 et -CH2-CH3; R10 et R11 identiques ou différents représentent un groupement choisi 5 parmi un atome d'hydrogène, un groupement hydrocarboné comprenant de 1 à 30 atomes de carbone, éventuellement substitué par un ou plusieurs groupements choisis parmi : un hydroxyle, un groupement -OJ, -C(0)-O-J avec J un groupement hydrocarboné comprenant de 1 à 24 atomes de carbone ; 10 9. Copolymère en peigne A2 selon l'une quelconque des revendications précédentes, comprenant au moins des unités répétitives correspondant à des monomères M5 de formule générale (V) : H2C /R12 15 R13 (V) dans laquelle : -R12 est choisi parmi le groupe formé par -H, -CH3 et -CH2-CH3, -R13 est choisi parmi le groupe formé par un aryle en C6-C18, un aryle en C6-C18 20 substitué par un groupement R'13, -C(0)-0-R'13 -0-R'13, -S-R'13 et -C(0)-N(H)- R'13 avec R'13 un groupe alkyle en C1-C3o. 10. Copolymère selon l'une quelconque des revendications précédentes qui comprend des unités répétitives correspondant à au moins un monomère M3 de 25 formule générale (X) : 30 (X) dans laquelle : 35 -Z1, Z2, Z3, identiques ou différents, représentent des groupements choisis parmi un atome d'hydrogène, un alkyle en C1-C12, un groupement -OZ', -C(0)-0-Z' avec Z' un alkyle en C1-C12. 72 11. Copolymère selon la revendication 10, dans lequel le monomère M3 est le styrène. 5 12. Copolymère selon l'une quelconque des revendications 10 et 11 dans lequel les unités répétitives correspondant à des monomères de formule (X) représentent de 2 à 50% en moles par rapport au nombre de moles total des monomères dont est composé le copolymère A2. 10 13. Composition résultant du mélange d'au moins : - un composé polydiol Al, - un copolymère A2 selon l'une quelconque des revendications précédentes. 14. Composition selon la revendication 13, dans laquelle le composé polydiol 15 Al est un copolymère résultant de la copolymérisation : ^ d'au moins un premier monomère M1 de formule générale (I) : 20 H2C 0 Xi 0 25 0X2 (I) dans laquelle : -R1 est choisi parmi le groupe formé par -H, -CH3, et -CH2-CH3; -x est un nombre entier allant de 1 à 18, de préférence de 2 à 18 ; 30 -y est un nombre entier égal à 0 ou 1; -X1 et X2, identiques ou différents, sont choisis parmi le groupe formé par l'hydrogène, le tétrahydropyranyle, le méthyloxyméthyle, le ter-butyle, le benzyle, le triméthylsilyle et le t-butyle diméthylsilyle ; ou bien 35 -X1 et X2 forment avec les atomes d'oxygène un pont de formule suivante R" 2 73 dans laquelle: - les étoiles (*) symbolisent les liaisons aux atomes d'oxygène, - R'2 et R"2, identiques ou différents, sont choisis parmi le groupe formé par 5 l'hydrogène et un alkyle en Ci-Cii, de préférence le méthyle ; ou bien -Xi et X2 forment avec les atomes d'oxygène un ester boronique de formule suivante : R"12 * , 10 dans laquelle : - les étoiles (*) symbolisent les liaisons aux atomes d'oxygène, - R'"2 est choisi parmi le groupe formé par un aryle en C6-C30, un aralkyle en C7-C30 et un alkyle en C2-C30, de préférence un aryle en C6-C18, 15 - avec au moins un second monomère M2 de formule générale (II) : H2C R2 R3 20 dans laquelle : -R2 est choisi parmi le groupe formé par -H, -CH3 et -CH2-CH3, -R3 est choisi parmi le groupe formé par : -C(0)-0-R'3 ; -0-R'3 ; -S-R'3 et -C(0)-N(H)-R'3 avec R'3 un groupe alkyle en 25 15. Composition lubrifiante résultant du mélange d'au moins : - d'une huile lubrifiante ; et - d'une composition définie selon l'une quelconque des revendications 13 à 14. 30